(57)【要約】【課題】成形体において、表面粗度Ｒａ、引張強度及び／又は引張伸びを従来よりも向上させることができ、また、絶縁破壊強度を良好にすることができ、更に、所望により見掛け密度及び／又は粉末流動性にも優れるポリテトラフルオロエチレン粉末、並びに、ポリテトラフルオロエチレン粉末の製造方法を提供する。【解決手段】非変性ポリテトラフルオロエチレンからなる粉末であり、平均粒子径が１〜６μｍであるポリテトラフルオロエチレン粉末を造粒して得られ、アモルファスインデックスが０．２５以上であることを特徴とするポリテトラフルオロエチレン造粒粉末。【選択図】なし【特許請求の範囲】
【請求項１】
非変性ポリテトラフルオロエチレンからなる粉末であり、
平均粒子径が１〜６μｍであるポリテトラフルオロエチレン粉末を造粒して得られ、
アモルファスインデックスが０．２５以上である
ことを特徴とするポリテトラフルオロエチレン造粒粉末。
【請求項２】
平均粒子径が３０〜８００μｍである請求項１記載の造粒粉末。
【請求項３】
流動度が４回以上である請求項１又は２記載の造粒粉末。
【請求項４】
見掛け密度が０．５ｇ／ｃｍ３以上である請求項１、２又は３記載の造粒粉末。
【請求項５】
表面粗度Ｒａが２．５μｍ未満である請求項１、２、３又は４記載の造粒粉末。
【請求項６】
絶縁破壊電圧が９．１ｋＶ以上である請求項１、２、３、４又は５記載の造粒粉末。
【請求項７】
請求項１、２、３、４、５又は６記載の造粒粉末を得る方法であって、
懸濁重合によりポリテトラフルオロエチレン未粉砕粉末を得る工程、
前記ポリテトラフルオロエチレン未粉砕粉末を粉砕して粉砕粉末を得る工程、及び、
前記粉砕粉末を造粒する工程、を含み、
前記ポリテトラフルオロエチレン未粉砕粉末は、非変性ポリテトラフルオロエチレンからなり、
前記非変性ポリテトラフルオロエチレンは、アモルファスインデックス〔ＡＩ〕が０．２５以上であり、
前記粉砕粉末は、平均粒子径が１〜６μｍである
ことを特徴とする造粒粉末の製造方法。
【請求項８】
懸濁重合の重合温度が１〜４０℃である請求項７記載の製造方法。
【請求項９】
重合開始剤として５５℃における半減期が１８〜１２０時間である過硫酸塩を添加する工程を含む請求項７又は８記載の製造方法。
【請求項１０】
粉砕は、エアージェット粉砕法、冷凍粉砕法、冷凍エアージェット粉砕法及びウォータージェット粉砕法からなる群より選択される少なくとも１種の方法により行う請求項７、８又は９記載の製造方法。
【請求項１１】
造粒は、水中造粒法により行う請求項７、８、９又は１０記載の製造方法。
【請求項１２】
造粒は、水と液−液界面を形成する有機液体、並びに、ノニオン性及び／又はアニオン性界面活性剤の存在下に、粉砕粉末が分散した水を攪拌することにより行う請求項７、８、９、１０又は１１記載の製造方法。
【発明の詳細な説明】
【技術分野】
【０００１】
本発明は、成形体において、表面平滑性、引張強度及び／又は引張伸びを従来よりも向上させることができ、また、絶縁破壊強度に優れることができ、更に、所望により優れた見掛け密度及び／又は粉末流動性をも有することができるポリテトラフルオロエチレン粉末、並びに、ポリテトラフルオロエチレン成形用粉末を製造するためのＰＴＦＥ成形用粉末製造方法に関する。
【背景技術】
【０００２】
ポリテトラフルオロエチレン〔ＰＴＦＥ〕は、耐熱性、耐薬品性、耐候性、電気的絶縁性、非粘着性等に優れ、幅広い用途を有する熱可塑性樹脂であるが、溶融粘度が極めて高いので、低溶融粘度である一般の熱可塑性樹脂に用いられる通常のプラスチック成形加工方法、例えば一般的な押出成形、射出成形等を適用することができないとされてきた。
【０００３】
このため、ＰＴＦＥの成形には、通常のプラスチック成形加工方法の代わりに、焼結成形法が一般に用いられている。樹脂の焼結成形法は、樹脂の成形用粉末を用いて予備成形し、得られる予備成形体を樹脂の融点以上の温度に加熱して樹脂粒子を焼結することにより成形体を得るものである。
【０００４】
ＰＴＦＥの焼結成形法としては、圧縮成形、ラム押出成形法等がある。
【０００５】
圧縮成形は、一般的に、金型にＰＴＦＥの成形用粉末を充填し圧縮して得られる予備成形体を炉に入れて焼結し、のちに冷却して成形を完了するものである。
【０００６】
ラム押出成形法は、シリンダー内において、一端から間欠的に供給したＰＴＦＥの成形用粉末を、各供給分ごとにピストン（ラム）を用いて圧入し、個々の圧入体を下降させて前供給分の圧入体と接合させ、焼成により融着させた連続体を、冷却を経てシリンダーの他端から押し出すものである。
【０００７】
これらのＰＴＦＥの焼結成形法において、成形用粉末としてＰＴＦＥの重合上がりの粉砕品を用いると、一般的にボイドがなく緻密な成形体が得られやすく、表面平滑性、引張強度、引張伸び、高圧電気絶縁性等の成形体についての成形体物性が良好となる傾向にある。
【０００８】
ＰＴＦＥの重合上がりの粉砕品は、その一方、一般的に見掛け密度、粉末流動性等の粉体についての粉体物性に劣るので、成形機のホッパーや細径のシリンダー内で成形用粉末が凝集してブリッジを形成したり、金型やシリンダーへの充填が不均一となる等、取扱い性が不充分となる傾向があった。
【０００９】
ＰＴＦＥの重合上がりの粉砕品は、また、見掛け密度が低く単位重量当りの成形用粉末が嵩高くなるので、金型やシリンダーの小型化は容易でなく、１つの金型やシリンダー当りの生産性向上が困難であるという不都合があった。
【００１０】
ＰＴＦＥの重合上がりの粉砕品の見掛け密度や粉末流動性を高めることを目的として、造粒することが考えられる。しかしながら、得られる造粒物は、見掛け密度や粉末流動性は向上しているものの、造粒時に剪断力が加えられており、得られる成形体物性が低下するという問題があった。
【００１１】
粉末流動性と見掛け密度の向上を目的として、特願平５−１８０６９４号公報には、フィラー及び平均粒子径が２０μｍ以下であるＰＴＦＥの粉末を原料とするＰＴＦＥの造粒物が開示されているが、成形体物性が優れることは記載されていない。
【００１２】
ＰＴＦＥの造粒方法として、例えば特開平１０−２５９２５２号公報、特開平１０−３１６７６３号公報等には、テトラフルオロエチレン９９〜９９．９９９モル％とパーフルオロビニルエーテル１〜０．００１モル％とを懸濁重合法で共重合して得られ、平均粒子径が１００μｍ未満であるＰＴＦＥの重合上がりの粉末又はその粉砕品を界面活性剤の存在下に水中で造粒する方法が開示されている。
【００１３】
ＰＴＦＥの成形用粉末は、このように、従来、粉体物性が良い場合には成形体物性が劣る傾向にあり、成形体物性が良い場合には粉体物性が劣る傾向にあったので、通常、用途に応じて何れの特性を重視するかによって選択されていた。
【００１４】
例えば、従来、ボールバルブシート等の大量生産される汎用品等は、成形体物性よりも成形時における取扱い性や加工性が重要視され、成形体物性が多少劣っても粉体物性の良い成形用粉末が選択されてきた。しかしながら、このような汎用品等であっても、成形体物性の向上が望ましい。
【００１５】
不純物の残存量を低減することにより成形体物性を向上させることを目的として、ＷＯ９６／２８４９８号公報には、懸濁重合によって得られるＰＴＦＥ粗粒子を湿潤状態で微粉砕したのち、洗浄することを特徴とするＰＴＦＥの成形用粉末の製造方法が開示されている。
【００１６】
成形体物性として耐屈曲疲労性を高めることを目的として、例えば、ＷＯ９３／１６１２６号公報には、示差走査型熱量計〔ＤＳＣ〕で測定する結晶化熱が１８．０〜２５．０Ｊ／ｇであり、比表面積が０．５〜９．０ｍ２／ｇであり、平均粒子径が１００μｍ以下であり、パーフルオロ（アルキルビニルエーテル）単位を０．０１〜１重量％含むＰＴＦＥの成形用粉末であって、得られる成形品が特定の曲げ寿命と耐クリープ性とを有するものが開示されている。しかしながら、表面粗度Ｒａ、引張強度、引張伸び、粉末流動性等については記載されておらず、また、粉砕方法についても記載されていない。
【００１７】
粉体物性よりも成形体物性が重視されてきたＰＴＦＥの成形品としては、例えば、直径が通常２００ｍｍ以上のいわゆる大物がある。大物は、経済性から成形のニーズは高いが、大物ゆえに予備成形時の加圧が制限されるので、粉体物性が多少劣っても、低加圧で一定レベル以上の成形体物性を得る必要がある。
近年、ＰＴＦＥは、半導体製造分野等に用途が拡大され、例えば絶縁シール、絶縁ノズル等の高圧絶縁材料等にも用いられるようになってきた。半導体関連分野では、その性質上、絶縁破壊強度に優れる等の高度の成形体物性が要求され、また、製品の汚染防止のため切削は望ましくない一方、表面平滑性は求められる。
【先行技術文献】
【特許文献】
【００１８】
【特許文献１】特願平５−１８０６９４号公報
【特許文献２】特開平１０−２５９２５２号公報
【特許文献３】特開平１０−３１６７６３号公報
【特許文献４】国際公開第９６／２８４９８号パンフレット
【特許文献５】国際公開第９３／１６１２６号パンフレット
【発明の概要】
【発明が解決しようとする課題】
【００１９】
発明の要約
本発明の目的は、上記現状に鑑み、成形体において、表面粗度Ｒａ、引張強度及び／又は引張伸びを従来よりも向上させることができ、また、絶縁破壊強度を良好にすることができ、更に、所望により見掛け密度及び／又は粉末流動性にも優れるポリテトラフルオロエチレン粉末、並びに、ポリテトラフルオロエチレン成形用粉末の製造方法を提供することにある。
【課題を解決するための手段】
【００２０】
本発明は、測定用成形体ａ１の表面粗度Ｒａが０．９２μｍ未満であることを特徴とするＰＴＦＥ粉末である。
【００２１】
本発明は、見掛け密度が０．４５ｇ／ｃｍ３以上であり、測定用成形体ａ１の表面粗度Ｒａが１．９μｍ未満であることを特徴とするポリテトラフルオロエチレン粉末である。
【００２２】
本発明は、流動度が０．５回以上であり、測定用成形体ａ１の表面粗度Ｒａが１．９μｍ未満であることを特徴とするポリテトラフルオロエチレン粉末である。
【００２３】
本発明は、流動度が０．５回以上であり、見掛け密度が０．４５ｇ／ｃｍ３以上であり、測定用成形体ａ１の表面粗度Ｒａが１．９μｍ未満であることを特徴とするポリテトラフルオロエチレン粉末である。
【００２４】
本発明は、見掛け密度が０．４５ｇ／ｃｍ３以上であり、測定用成形体ａ２の絶縁破壊電圧が９．１ｋＶ以上であることを特徴とするポリテトラフルオロエチレン粉末である。
【００２５】
本発明は、流動度が０．５回以上であり、測定用成形体ａ２の絶縁破壊電圧が９．１ｋＶ以上であることを特徴とするポリテトラフルオロエチレン粉末である。
【００２６】
本発明は、流動度が０．５回以上であり、見掛け密度が０．４５ｇ／ｃｍ３以上であり、測定用成形体ａ２の絶縁破壊電圧が９．１ｋＶ以上であることを特徴とするポリテトラフルオロエチレン粉末である。
【００２７】
本発明は、測定用成形体ａ３の引張強度が５８．７ＭＰａ以上であることを特徴とするポリテトラフルオロエチレン粉末である。
【００２８】
本発明は、測定用成形体ａ３の引張伸びが５５６％以上であることを特徴とするポリテトラフルオロエチレン粉末である。
【００２９】
本発明は、見掛け密度が０．４５ｇ／ｃｍ３以上であり、測定用成形体ａ３の引張伸びが４３１％以上であることを特徴とするポリテトラフルオロエチレン粉末である。
【００３０】
本発明は、測定用成形体ａ１の表面粗度Ｒａが１．５μｍ未満であり、測定用成形体ａ３の引張強度が４７．８ＭＰａ以上であることを特徴とするポリテトラフルオロエチレン粉末である。
【００３１】
本発明は、測定用成形体ａ１の表面粗度Ｒａが１．２μｍ未満であり、測定用成形体ａ３の引張伸びが４２３％以上であることを特徴とするポリテトラフルオロエチレン粉末である。
【００３２】
本発明は、見掛け密度が０．４５ｇ／ｃｍ３以上であり、測定用成形体ａ１の表面粗度Ｒａが２．４μｍ未満であり、測定用成形体ａ３の引張伸びが３７０％以上であることを特徴とするポリテトラフルオロエチレン粉末である。
【００３３】
本発明は、流動度が０．５回以上であり、測定用成形体ａ１の表面粗度Ｒａが２．４μｍ未満であり、測定用成形体ａ３の引張伸びが３７０％以上であることを特徴とするポリテトラフルオロエチレン粉末である。
【００３４】
本発明は、流動度が０．５回以上であり、見掛け密度が０．４５ｇ／ｃｍ３以上であり、測定用成形体ａ１の表面粗度Ｒａが２．４μｍ未満であり、測定用成形体ａ３の引張伸びが３７０％以上であることを特徴とするポリテトラフルオロエチレン粉末である。
【００３５】
本発明は、測定用成形体ａ１の表面粗度Ｒａが０．９２μｍ未満であり、測定用成形体ａ２の絶縁破壊電圧が１０ｋＶ以上であることを特徴とするポリテトラフルオロエチレン粉末である。
【００３６】
本発明は、見掛け密度が０．４５ｇ／ｃｍ３以上であり、測定用成形体ａ１の表面粗度Ｒａが２．５μｍ未満であり、測定用成形体ａ２の絶縁破壊電圧が８．５ｋＶ以上であることを特徴とするポリテトラフルオロエチレン粉末である。
【００３７】
本発明は、流動度が０．５回以上であり、測定用成形体ａ１の表面粗度Ｒａが２．５μｍ未満であり、測定用成形体ａ２の絶縁破壊電圧が８．５ｋＶ以上であることを特徴とするポリテトラフルオロエチレン粉末である。
【００３８】
本発明は、流動度が０．５回以上であり、見掛け密度が０．４５ｇ／ｃｍ３以上であり、測定用成形体ａ１の成形品の表面粗度Ｒａが２．５μｍ未満であり、測定用成形体ａ２の絶縁破壊電圧が８．５ｋＶ以上であることを特徴とするポリテトラフルオロエチレン粉末である。
【００３９】
本発明は、測定用成形体ａ３の引張強度が４７．８ＭＰａ以上であり、測定用成形体ａ３の引張伸びが４５１％以上であることを特徴とするポリテトラフルオロエチレン粉末である。
【００４０】
本発明は、測定用成形体ａ２の絶縁破壊電圧が１１．５ｋＶ以上であり、測定用成形体ａ３の引張強度が４７．８ＭＰａ以上であることを特徴とするポリテトラフルオロエチレン粉末である。
【００４１】
本発明は、測定用成形体ａ２の絶縁破壊電圧が１０ｋＶ以上であり、測定用成形体ａ３の引張伸びが５５６％以上であることを特徴とするポリテトラフルオロエチレン粉末である。
【００４２】
本発明は、測定用成形体ａ１の表面粗度Ｒａが１．２μｍ未満であり、測定用成形体ａ３の引張強度が４７．８ＭＰａ以上であり、測定用成形体ａ３の引張伸びが４２３％以上であることを特徴とするポリテトラフルオロエチレン粉末である。
【００４３】
本発明は、測定用成形体ａ２の絶縁破壊電圧が１０ｋＶ以上であり、測定用成形体ａ３の引張強度が４７．８ＭＰａ以上であり、測定用成形体ａ３の引張伸びが４５１％以上であることを特徴とするポリテトラフルオロエチレン粉末である。
【００４４】
本発明は、ポリテトラフルオロエチレン未粉砕粉末を粉砕することよりなるポリテトラフルオロエチレン成形用粉末を製造するためのポリテトラフルオロエチレン成形用粉末製造方法であって、上記ポリテトラフルオロエチレン未粉砕粉末は、懸濁重合により得られたポリテトラフルオロエチレン系ポリマーからなるものであり、上記ポリテトラフルオロエチレン系ポリマーは、非変性ポリテトラフルオロエチレン及び／又は変性ポリテトラフルオロエチレンからなるものであり、上記粉砕は、得られる粒子が実質的に繊維化しないように行うものであることを特徴とするポリテトラフルオロエチレン成形用粉末製造方法である。
【００４５】
以下に本発明を詳細に説明する。
【００４６】
本発明は、ポリテトラフルオロエチレン粉末〔ＰＴＦＥ粉末〕に係る。
【００４７】
本明細書において、以下、「ポリテトラフルオロエチレン」なる用語は、ＰＴＦＥともいうことがあるが、単に上記「ポリテトラフルオロエチレン」という用語を簡略化して表記するものである。
【００４８】
本明細書において、上記「ＰＴＦＥ粉末」とは、ＰＴＦＥ系ポリマーからなる粉末状固体であって、成形体物性、又は、成形体物性及び粉体物性を有するものを意味する。
【００４９】
上記「ＰＴＦＥ系ポリマー」は、変性ＰＴＦＥ及び／又は非変性ＰＴＦＥからなるものである。
【００５０】
なお、本明細書において、「ＰＴＦＥ系ポリマーからなる粉末状固体」は、省略して「ＰＴＦＥ粉体」ということがあるが、本発明のＰＴＦＥ粉末、後述するＰＴＦＥ成形用粉末、又は、後述するＰＴＦＥ未粉砕粉末であると断らない限り、本発明のＰＴＦＥ粉末、後述するＰＴＦＥ成形用粉末、又は、後述するＰＴＦＥ未粉砕粉末に限定されないＰＴＦＥ系ポリマーからなる一般的な粉末状固体を意味する。
【００５１】
本明細書において、上記「一般的な粉末状固体」とは、重合して得られたばかりの重合上がりの原粉末、並びに／又は、上記重合上がりの原粉末に対し粗粉砕、洗浄、乾燥、粉砕及び造粒の各処理を施したものを意味する。
【００５２】
本明細書において、上記「重合上がりの原粉末」とは、重合により得られるポリマーからなる粉末であって、重合反応液から取り出した後、洗浄、粗粉砕、乾燥、粉砕、造粒及び／若しくはＰＴＦＥ系ポリマーの融点以上の温度への加熱の各処理を特に施していないものを意味する。
【００５３】
本発明のＰＴＦＥ粉末は、成形体を作製した場合に表面粗度Ｒａ、引張強度〔ＴＳ〕及び／又は引張伸び〔ＥＬ〕に優れ、表面粗度Ｒａ、引張強度又は引張伸びをそれぞれ従来のＰＴＦＥ粉体よりも向上させることができるものであり、更に、所望により優れた見掛け密度及び／又は粉末流動性をも有することができるものである。
【００５４】
本発明のＰＴＦＥ粉末は、また、成形体を作製した場合に、優れた絶縁破壊電圧〔ＢＤＶ〕を有することができるものであり、更に、所望により表面粗度Ｒａ、引張強度及び／又は引張伸びにも優れていたり、見掛け密度及び／又は粉末流動性にも優れていることが可能なものである。
【００５５】
本明細書において、表面粗度Ｒａ、絶縁破壊電圧、引張強度及び／又は引張伸びを、総称して「成形体物性」ということがある。本明細書において、見掛け密度及び／又は粉末流動性を、総称して「粉体物性」ということがある。
【００５６】
本明細書において、表面粗度Ｒａは、測定用成形体ａ１についての測定値で表す値であり、絶縁破壊電圧は、測定用成形体ａ２についての測定値で表す値であり、引張強度及び引張伸びは、測定用成形体ａ３についての測定値で表す値である。本発明のＰＴＦＥ粉末の場合、上記測定用成形体ａ１、上記測定用成形体ａ２及び上記測定用成形体ａ３は、後述する各成形体物性の測定方法において、ＰＴＦＥ粉体として本発明のＰＴＦＥ粉末を用いて得たものである。
【００５７】
本発明のＰＴＦＥ粉末は、測定用成形体ａ１の表面粗度Ｒａを例えば２．５μｍ未満にすることができるので、本発明のＰＴＦＥ粉末から得られる成形体全般において表面の凹凸が少ない表面平滑性を有することができる。従って、表面粗度Ｒａが低い本発明のＰＴＦＥ粉末は、例えばボールバルブシート等の表面平滑性が望まれる成形品の成形に好適に用いることができる。
【００５８】
表面粗度Ｒａが低い本発明のＰＴＦＥ粉末は、表面平滑性に優れるので、従来、切削等の表面平滑化処理が必要であった場合であっても、表面平滑化処理を行わなくても済む場合がある。従って、例えば、無切削のシールリング等の製造工程に切削工程を含まないが表面平滑性が望まれる成形品の成形に好適に用いることができる。
【００５９】
表面粗度Ｒａが低い本発明のＰＴＦＥ粉末は、切削等の表面平滑化処理を必要としない場合があり、その時は切削屑等の不純物の混入を排除することが求められる半導体製造分野における器具、部品類等の成形品の成形に好適に用いることができる。半導体製造分野で用いられる成形品としては特に限定されず、例えば、半導体用途や、各種角槽、スライディングパット等に用いる大判シート等が挙げられる。この大判シートは、メーター角シートと称されることもある。
【００６０】
上記測定用成形体ａ１の表面粗度Ｒａは、好ましくは１．９μｍ未満、より好ましくは１．２μｍ未満、更に好ましくは０．８μｍ未満にすることができ、上記範囲内で用途に応じて調整することができる。上記表面粗度Ｒａは、通常、上記範囲内であれば０．５μｍ以上、例えば０．５５μｍ以上であってもよい。
【００６１】
本明細書において、上記表面粗度は、ＰＴＦＥ粉体２１０ｇを直径５０ｍｍの金型に充填し、２９．４ＭＰａ（３００ｋｇｆ／ｃｍ２Ｇ）の成形圧力下に５分間保持し、得られた予備成形体を５０℃／時の昇温速度で室温から３６５℃に昇温し、３６５℃で５．５時間保持したのち、５０℃／時で冷却し、得られた成形体の上部表面を東京精密機械社製の表面あらさ測定機を用い、ＪＩＳ  Ｂ  ０６０１の中心線平均粗さ（Ｒａ）法に従って測定することにより得られる値である。本明細書において、この測定の対象とした成形体を「測定用成形体ａ１」という。
【００６２】
本発明のＰＴＦＥ粉末は、測定用成形体ａ２の絶縁破壊電圧を例えば８．５ｋＶ以上にすることができるので、本発明のＰＴＦＥ粉末から得られる成形体全般において優れた高圧絶縁性を有することができる。従って、本発明のＰＴＦＥ粉末は、例えば高圧変圧機用コンデンサーの絶縁テープや絶縁シール、遮断器用絶縁ノズル等の高圧絶縁材料等の成形に好適に用いることができる。
【００６３】
上記測定用成形体ａ２の絶縁破壊電圧は、好ましくは９．１ｋＶ以上、より好ましくは１０ｋＶ以上、更に好ましくは１２ｋＶ以上、特に好ましくは１３ｋＶ以上にすることができ、上記範囲内で用途に応じて調整することができる。上記絶縁破壊電圧は、通常、上記範囲内であれば１８ｋＶ以下、例えば１５ｋＶ以下、更に１４ｋＶ以下であってもよい。
【００６４】
本明細書において、上記絶縁破壊電圧は、ＰＴＦＥ粉体２１０ｇを直径５０ｍｍの金型に充填し、２９．４ＭＰａ（３００ｋｇｆ／ｃｍ２Ｇ）の成形圧力下に５分間保持し、得られた予備成形体（直径約５０ｍｍ、厚さ５０ｍｍ）を室温から５０℃／時の昇温速度で３６５℃に昇温し、３６５℃で５．５時間保持した後、５０℃／時で冷却して得られた成形品を切削して得られた０．１ｍｍの厚さのスカイブシートを用いてＪＩＳ  Ｋ  ６８９１に準じて測定することにより得られる値である。本明細書において、この測定の対象とした０．１ｍｍの厚さのスカイブシートを測定用成形体ａ２という。
【００６５】
本発明のＰＴＦＥ粉末は、測定用成形体ａ３の引張強度を例えば４７．８ＭＰａ以上にすることができるので、本発明のＰＴＦＥ粉末から得られる成形体全般において、引張力を加えた場合、優れた機械的強度を有することができる。
【００６６】
従って、本発明のＰＴＦＥ粉末は、例えば、機械・器具類等にはめ込むための引張時に高強度が望まれる成形品、例えばシールリング等の成形に好適に用いることができる。シールリングとしては、リングに切断箇所があり、器具類等へのはめ込み時に変形が加えられるもの、リングに切断箇所がなく輪ゴム状のいわゆるエンドレスタイプのものの何れであっても好適に用いることができる。
【００６７】
本発明のＰＴＦＥ粉末は、特に、機械的強度に優れる点から、引張り強度を必要とする成形品、例えばボールバルブシート等の成形にも好適に用いることができる。
【００６８】
上記測定用成形体ａ３の引張強度は、好ましくは５０ＭＰａ以上、より好ましくは５８．７ＭＰａ以上、更に好ましくは６０ＭＰａ以上、特に好ましくは６５ＭＰａ以上にすることができ、上記範囲内で用途に応じて調整することができる。上記引張強度は、通常、上記範囲内であれば７０ＭＰａ以下、例えば６６ＭＰａ以下であってもよい。
【００６９】
本発明のＰＴＦＥ粉末は、測定用成形体ａ３の引張伸びを例えば３７０％以上にすることができるので、本発明のＰＴＦＥ粉末から得られる成形体全般において引張り時に高い伸びを示し、機器・器具類等への装着時や加工時において引張り力が加えられる場合であっても切断を防止することができる。
【００７０】
従って、本発明のＰＴＦＥ粉末は、器具等へのはめ込み時に高い伸びが望まれる成形品、例えばシールリング等の成形に好適に用いることができる。シールリングとしては、引張強度に関して上述したリングに切断箇所があるものと、リングに切断箇所がないものの何れでもよいが、後者の方が引張伸びに優れることを充分に活かすことができる。
【００７１】
上記測定用成形体ａ３の引張伸びは、好ましくは４５０％以上、より好ましくは５００％以上、更に好ましくは５５０％以上、特に好ましくは６００％以上にすることができ、上記範囲内で用途に応じて調整することができる。上記引張伸びは、通常、上記範囲内であれば６５０％以下、例えば６３０％以下であってもよい。
【００７２】
本明細書において、上記引張強度及び上記引張伸びは、ＰＴＦＥ粉体２１０ｇを直径５０ｍｍの金型に充填し、３００ｋｇｆ／ｃｍ２Ｇの成形圧力下に５分間保持し、得られた予備成形体（直径約５０ｍｍ、厚さ５０ｍｍ）を室温から５０℃／時の昇温速度で３６５℃に昇温し、３６５℃で５．５時間保持した後、５０℃／時で冷却して得られた成形品を切削して得られた０．３ｍｍの厚さのスカイブシートを用い、ＪＩＳダンベル３号で試験片を打ち抜き、ＪＩＳ  Ｋ  ６８９１−５８に準拠して、総荷重５００ｋｇのオートグラフを用い、引張速度２００ｍｍ／分で引張り、破断時の応力と伸びとを測定することにより得られる値である。本明細書において、この測定の対象にした試験片を測定用成形体ａ３という。
【００７３】
本発明のＰＴＦＥ粉末は、このように優れた成形体物性、即ち、表面粗度Ｒａ、絶縁破壊電圧、引張強度及び／又は引張伸びを有するとともに、所望により、粉体物性、即ち、粉末流動性及び／又は見掛け密度にも優れたものである。本明細書において、粉末流動性は、後述の測定法により得られる流動度として表す。
【００７４】
本発明のＰＴＦＥ粉末は、流動度を例えば０．５回以上にすることができるので、成形機のホッパーや細径のシリンダー内で成形用粉末が凝集してブリッジを起したり、金型やシリンダーへの充填が不均一となる等の不都合がなく、取扱い性を向上させることができる。
【００７５】
本発明のＰＴＦＥ粉末の流動度は、好ましくは４回以上にすることができる。本発明のＰＴＦＥ粉末の流動度は、後述の測定方法から８回が最大値であり、通常、上記範囲内であれば８回以下、例えば６回以下であってもよい。
【００７６】
本明細書において、流動度は、特開平３−２５９９２５号公報等に記載した方法に準じた下記の測定方法により得られる値である。本発明のＰＴＦＥ粉末の場合、下記の測定方法において、被測定粉末として本発明のＰＴＦＥ粉末を用いる。即ち、測定装置としては、図１に示すように支持台４２に中心線を一致させて支持した上下のホッパー３１及び３２を用いる。上部ホッパー３１は、入口３３の直径７４ｍｍ、出口３４の直径１２ｍｍ、入口３３から出口３４までの高さ１２３ｍｍで、出口３４に仕切板３５があり、これによって中の粉末を保持したり落したりすることが適宜できる。下部ホッパー３２は入口３６の直径７６ｍｍ、出口３７の直径１２ｍｍ、入口３６から出口３７までの高さ１２０ｍｍで、上部ホッパーと同様出口３７に仕切板３８が設けられている。上部ホッパーと下部ホッパーとの距離は各仕切板の間が１５ｃｍとなるように調節されている。なお、図１中３９及び４０はそれぞれ各ホッパーの出口カバーであり、４１は落下した粉末の受器である。
【００７７】
流動度は、まず粉末流動性が「良」であるか「不良」であるかを判定し、得られる判定結果から後述の方法により求める。
【００７８】
粉末流動性の測定は、被測定粉末約２００ｇを２３．５〜２４．５℃に調温した室内に４時間以上放置し、１０メッシュ（目の開き１６８０ミクロン）でふるったのち、同温度で行う。
【００７９】
（ｉ）まず、容量３０ｃｃのコップに丁度１杯の被測定粉末を上部ホッパー３１へ入れたのち、ただちに仕切板３５を引抜いて被測定粉末を下部ホッパーへ落す。落ちないときは針金でつついて落す。被測定粉末が下部ホッパー３２に完全に落ちてから１５±２秒間放置したのち下部ホッパーの仕切板３８を引抜いて被測定粉末が出口３７から流れ落ちるかどうかを観察し、このとき８秒以内に全部流れ落ちた場合を落ちたものと判定する。
【００８０】
（ｉｉ）以上と同じ測定を３回繰り返して落ちるかどうかを観察し、３回のうち２回以上流れ落ちた場合は粉末流動性「良」と判定し、１回も落ちない場合は粉末流動性「不良」と判定する。３回のうち１回だけ流れ落ちた場合は、更に２回同じ測定を行い、その２回とも落ちた場合は結局その被測定粉末の粉末流動性は「良」と判定し、それ以外の場合は粉末流動性「不良」と判定する。
【００８１】
（ｉｉｉ）以上の測定で粉末流動性「良」と判定された被測定粉末については、次の同じ容量３０ｃｃのコップ２杯の粉末を上部ホッパーへ入れて前述したところと同様にして測定を行い、結果が粉末流動性「良」となったときは順次被測定粉末の杯数を増加してゆき、「不良」となるまで続け、最高８杯まで測定する。各測定の際には、前回の測定で下部ホッパーから流出した被測定粉末を再使用してもよい。
【００８２】
（ｉｖ）以上の測定においてＰＴＦＥ粉体は使用量が多いほど流れ落ちにくくなる。そこで粉末流動性「不良」となったときの杯数から１を引いた数をもってその被測定粉末の「流動度」と定める。
【００８３】
本発明のＰＴＦＥ粉末は、見掛け密度を例えば０．４５ｇ／ｃｍ３以上にすることができるので、上記粉末流動性に優れる場合と同様に取扱い性を向上することができるほか、成形用粉末として単位重量当りの嵩を低くすることができるので、成形機の金型やシリンダーの小型化や、１つの金型やシリンダー当りの生産性向上を可能にすることができる。
【００８４】
本発明のＰＴＦＥ粉末の見掛け密度は、好ましくは０．５ｇ／ｃｍ３以上、より好ましくは０．６ｇ／ｃｍ３以上、更に好ましくは０．７ｇ／ｃｍ３以上、特に好ましくは０．８ｇ／ｃｍ３以上にすることができる。本発明のＰＴＦＥ粉末の見掛け密度は、通常、上記範囲内であれば１ｇ／ｃｍ３以下、例えば０．９２ｇ／ｃｍ３以下、更に０．８５ｇ／ｃｍ３以下であってもよい。
【００８５】
本明細書において、見掛け密度は、ＪＩＳ  Ｋ  ６８９１−５．３に準じて測定することにより得られる値である。
【００８６】
本発明のＰＴＦＥ粉末は、上述のように、ＰＴＦＥ系ポリマーからなる粉末状固体である。上記ＰＴＦＥ系ポリマーは、上述のように、変性ＰＴＦＥ及び／又は非変性ＰＴＦＥからなるものである。
【００８７】
従って、本発明のＰＴＦＥ粉末は、非変性ＰＴＦＥのみからなるものであってもよいし、変性ＰＴＦＥのみからなるものであってもよいし、非変性ＰＴＦＥ及び変性ＰＴＦＥからなるものであってもよいし、これらに加えフィラー、添加剤等を含有する混合物であってもよい。
【００８８】
本明細書において、上記「変性ＰＴＦＥ」とは、単量体成分としてテトラフルオロエチレン〔ＴＦＥ〕及び少量のその他の共単量体を含有し、共重合することにより得られる共重合体を意味する。
【００８９】
本明細書において、上記「非変性ＰＴＦＥ」とは、単量体成分として上記その他の共単量体を含有せずに重合することにより得られるＴＦＥのホモポリマーを意味する。
【００９０】
上記その他の共単量体としてはＴＦＥとの共重合が可能なものであれば特に限定されず、例えば、ヘキサフルオロプロペン〔ＨＦＰ〕等のパーフルオロオレフィン；クロロトリフルオロエチレン〔ＣＴＦＥ〕；トリフルオロエチレン；パーフルオロビニルエーテル等が挙げられる。
【００９１】
上記パーフルオロビニルエーテルとしては特に限定されず、例えば、下記一般式（Ｉ）
【００９２】
ＣＦ２＝ＣＦ−ＯＲｆ  （Ｉ）
【００９３】
（式中、Ｒｆはパーフルオロ脂肪族炭化水素基を表す。）で表されるパーフルオロ不飽和化合物等が挙げられる。本明細書において、上記「パーフルオロ脂肪族炭化水素基」とは、炭素原子に結合する水素原子が全てフッ素原子に置換されている脂肪族炭化水素基を意味する。上記パーフルオロ脂肪族炭化水素基は、エーテル酸素を有していてもよい。
【００９４】
上記パーフルオロビニルエーテルとしては、例えば、上記一般式（Ｉ）において、Ｒｆが炭素数が１〜１０、好ましくは１〜６であるパーフルオロアルキル基を表すものであるパーフルオロ（アルキルビニルエーテル）〔ＰＦＡＶＥ〕が挙げられる。
【００９５】
上記ＰＦＡＶＥにおけるパーフルオロアルキル基としては、たとえばパーフルオロメチル基、パーフルオロエチル基、パーフルオロプロピル基、パーフルオロブチル基、パーフルオロペンチル基、パーフルオロヘキシル基等が挙げられ、耐クリープ性及びモノマーコストの点から、パーフルオロプロピル基が好ましい。
【００９６】
上記パーフルオロビニルエーテルとしては、また、上記一般式（Ｉ）におけるＲｆがパーフルオロ（アルコキシアルキル）基であるパーフルオロ（アルコキシアルキルビニルエーテル）が挙げられる。この場合、上記Ｒｆにおけるパーフルオロアルコキシル基は、炭素鎖が直鎖状又は分枝状の鎖式炭素鎖であるものであってもよいし、酸素数が１〜３である環状エーテル構造を有するものであってもよい。このような上記Ｒｆとしては特に限定されず、例えば、パーフルオロ（２−メトキシプロピル）基、パーフルオロ（２−プロポキシプロピル）基等の炭素数が４〜９であるパーフルオロ（アルコキシアルキル）基；下記一般式
【００９７】
【化１】
2010163629.tif 000002
【００９８】
（式中、ｍは０若しくは１〜４の整数を表す。）で表される有機基；又は、下記一般式
【００９９】
【化２】
2010163629.tif 000003
【０１００】
（式中、ｎは１〜４の整数を表す。）で表される有機基等が挙げられる。
【０１０１】
上記変性ＰＴＦＥにおいて、上記テトラフルオロエチレンと、上記その他の共単量体とのモル比としては、種類によるが、上記テトラフルオロエチレン：上記その他の共単量体が９９：２〜９９．９９９：０．００１が好ましく、９９：１〜９９．９９９：０．００１であることがより好ましい。上記その他の共単量体の含有率が、０．００１モル％未満であると、耐クリープ性（全変形）が低下する場合があり、１モル％を超えると、引張強度等が低下しやすく、また、高価なパーフルオロ（ビニルエーテル）を用いる場合、含有率に見合った耐クリープ性の改善がみられず経済的に不利となる場合がある。更に好ましくは、９９．９７：０．０３〜９９．８：０．２である。上記その他の共単量体の含有率は、上記テトラフルオロエチレンと上記その他の共重合体との合計モル数の０．０３モル％がより好ましい下限であり、１モル％がより好ましい上限であり、０．２モル％が更に好ましい上限である。
【０１０２】
上記変性ＰＴＦＥとしては、例えば平均分子量、共重合組成等が異なるものを１種又は２種以上用いてよく、上記非変性ＰＴＦＥとしては、例えば平均分子量が異なるものを１種又は２種以上用いてもよい。
【０１０３】
本発明のＰＴＦＥ粉末において、上記ＰＴＦＥ系ポリマーは、懸濁重合、乳化重合、塊状重合、溶液重合等の従来公知の重合方法により得ることができるが、工業的に多用されている点等から、懸濁重合又は乳化重合を用いることが好ましく、懸濁重合がより好ましい。
【０１０４】
上記各種重合方法の条件としては特に限定されないが、例えば懸濁重合を行う場合、例えばＷＯ９３／１６１２６号公報に記載された下記のような方法により行うことが好ましい。
【０１０５】
即ち、開始剤として５５℃における半減期が１８〜１２０時間である過硫酸塩を用い、４０〜５５℃で重合することが好ましい。上記開始剤の仕込量としては、重合開始後３時間までの分解量が、重合水に対する濃度として４×１０−７〜８×１０−６モル／リットルになる量が好ましい。上記範囲内の開始剤の半減期又は分解量であると、高分子量のＰＴＦＥ系ポリマーが得られ、例えば優れた引張強度が得られやすく、また、工業的製造に適した重合速度となる。過硫酸塩としては、過硫酸アンモニウム、過硫酸カリウム等が挙げられる。
【０１０６】
上記重合においては、場合により、パーフルオロカルボン酸塩のようなテロゲン的に不活性の乳化剤、例えば、パーフルオロオクタン酸アンモニウム、パーフルオロノナン酸アンモニウム等を、重合水の１〜２００ｐｐｍの量で添加してもよい。このように乳化剤を少量添加すると、得られるＰＴＦＥ粉体の比表面積が増大する。
【０１０７】
重合時間は、通常、約８〜２５時間である。
【０１０８】
本発明のＰＴＦＥ粉末としては、上述のような成形体物性、又は、成形体物性及び粉体物性を有するものであれば、上記ＰＴＦＥ系ポリマーの重合上がりの原粉末であってもよいし、上記重合上がりの原粉末に対し、粗粉砕、洗浄、乾燥、粉砕及び／又は造粒の各処理を施したものであってもよい。
【０１０９】
上記粗粉砕、上記洗浄及び上記乾燥の方法としては、特に限定されず、例えば、従来公知の方法を用いることができる。例えば、上記ＰＴＦＥ系ポリマーを懸濁重合により得る場合、通常、重合上がりの原粉末は平均粒子径が約数ｍｍ程度であるので、水媒体中で粗粉砕した後、洗浄槽で洗浄し、乾燥する。なお、本明細書において上記粗粉砕は、上記粉砕とは別の工程で行うものであり、通常得られる平均粒子径が約１００μｍを超えるものであり、主として、このように比較的大きい平均粒子径の粒子を得る点で、上記粉砕とは区別される。
【０１１０】
上記粉砕は、通常、ＰＴＦＥ系ポリマーの重合上がりの原粉末に、必要に応じ、粗粉砕、洗浄及び／又は乾燥を行った後に行う。本明細書において、このようにＰＴＦＥ系ポリマーの重合上がりの原粉末に対し、必要に応じ、粗粉砕、洗浄及び／又は乾燥を行ったものであって、上記粉砕、上記造粒又はＰＴＦＥ系ポリマーの融点以上の温度への加熱の何れをも行っていないものを、「ＰＴＦＥ未粉砕粉末」ということがある。
【０１１１】
本発明のＰＴＦＥ粉末は、上記粉砕を行うことにより、例えば、ＰＴＦＥ系ポリマーの重合上がりの原粉末の粒子径を揃えた成形用粉末とすることができ、目的とする粒子径範囲内にない粒子を除去する工程が不要となったり、成形体物性や粉体物性を向上することができる。
【０１１２】
上記粉砕により得られる粒子の平均粒子径としては特に限定されないが、緻密で成形体物性に優れた成形体を得ることができ、更に粉体物性に優れる場合もある点から、例えば、１００μｍ以下が好ましく、より好ましい下限は３μｍであり、より好ましい上限は６０μｍであり、３〜６０μｍがより好ましく、目的とする成形体物性等によって上記範囲内で適宜選択することができる。
【０１１３】
本明細書において、上記粉砕の後における平均粒子径は、次のドライレーザー法に準じて得られる値である。
【０１１４】
即ち、ＨＥＬＯＳ＆ＲＯＤＯＳシステム（商品名、ＳＹＭＰＡＴＥＣ社製）を用いて被測定粉末を測定し、累積重量百分率５０に相当する値を、
【０１１５】
被測定粉末の平均粒子径ｄ５０＝Ｘμｍ
【０１１６】
として、採用する。
【０１１７】
測定方法は、１５〜３０ｇの被測定粉末を、上記システムのホッパーに乗せ、ホッパーに付属の振動機にて被測定粉末をディストリビューターへ送る。次に、ディストリビューターは、−１５０ｍｂａｒで被測定粉末を吸い込み、吸い込まれた被測定粉末は、分散圧力１ｂａｒの圧縮空気により分散される。分散された被測定粉末は、上記システムの測定センサー部へ運ばれ、レーザーにより映し出された被測定粉末の影を測定センサー部が感知する事で上記システムが、被測定粉末の粒度分布を演算し、平均粒子径ｄ５０の値を求める。
【０１１８】
上記粉砕の方法としては特に限定されず、例えば、水の存在下又は乾燥状態において、ハンマー・ミル、羽根付きの回転子を有する粉砕機、気流エネルギー型粉砕機、衝撃粉砕機等の各種粉砕機を用いる方法等であってもよいが、粉砕により得られる粒子が実質的に繊維化しないように行うことが好ましい。
【０１１９】
上記粉砕は、得られるＰＴＦＥ粉体が「実質的に繊維化しない」ものであれば、少量の繊維化が生じるものであってもよい。
【０１２０】
上記粉砕により得られる粒子が実質的に繊維化しないことは、また、例えば得られた粒子を電子顕微鏡写真により観察した場合、粒子表面に繊維状片が実質的に出ておらず、滑らかな曲面を有することによっても示すことができる。
【０１２１】
本明細書において、このように粒子の繊維化を実質的に防止することができる粉砕方法を、「繊維化防止粉砕方法」という。
【０１２２】
上記粉砕の方法として、上記繊維化防止粉砕方法を用いることにより、繊維化を全く又はほとんど生じることなく微粉砕することができる。従って、得られるＰＴＦＥ粉体を成形に用いる場合、予備成形における加圧時に圧力伝達性に優れ、成形体物性に優れた稠密な成形体を得ることができ、所望により粉体物性にも優れた本発明のＰＴＦＥ粉末を得ることができる。
【０１２３】
上記繊維化防止粉砕方法としては、例えば、粉砕時に加える剪断力をできるだけ少なくすることができる方法が好ましい。このような上記繊維化防止粉砕方法としては特に限定されず、例えば、エアージェット粉砕法、冷凍粉砕法、冷凍エアージェット粉砕法、ウォータージェット粉砕法等が挙げられる。上記粉砕の方法は、１種又は２種以上を用いることができる。
【０１２４】
上記エアージェット粉砕法、冷凍粉砕法、冷凍エアージェット粉砕法及びウォータージェット粉砕法としては、ＰＴＦＥ成形用粉末製造方法について後述するものと同様である。
【０１２５】
上記粉砕の方法としては、冷凍粉砕法、冷凍エアージェット粉砕法及びエアージェット粉砕法が好ましく、冷凍エアージェット粉砕法がより好ましい。
【０１２６】
上記造粒は、通常、ＰＴＦＥ系ポリマーの重合上がりの原粉末に上記粉砕を行ったものに対して行う。本発明のＰＴＦＥ粉末は、上記造粒を行うことにより、成形体物性をあまり損なうことなく粉体物性を向上させることができる。
【０１２７】
従って、本発明のＰＴＦＥ粉末は、用途に応じて上記造粒を行うか否かを選択することができ、成形用粉末として選択の余地を拡大することができるとともに、上記造粒を行う場合と行わない場合の何れであっても、上述のように成形体物性、又は、成形体物性及び粉体物性に優れたものとすることができる。
【０１２８】
本発明のＰＴＦＥ粉末としては、例えば、成形体物性を重視する用途の場合、上記粉砕の後上記造粒を行わないものとすることができ、例えば、粉体物性を重視する用途の場合又は粉体物性及び成形体物性を重視する用途の場合、上記粉砕の後上記造粒を行ったものとすることができる。
【０１２９】
上記造粒により得られる粒子の平均粒子径としては特に限定されず、被造粒物の粒子径、造粒条件等にもよるが、成形体物性をあまり損なうことなく粉体物性を向上させることができる点から、例えば、３０〜８００μｍにすることができるが、好ましい上限は７００μｍであり、好ましくは３０〜７００μｍであり、目的とする成形体物性と粉体物性に応じて上記範囲内で適宜選択することができる。
【０１３０】
本明細書において、上記造粒の後における平均粒子径は、ＷＯ９８／４１５６９号公報記載の粒状粉末の平均粒径の測定法により得られる値である。即ち、上から順に１０、２０、３２、４８、６０及び８０メッシュ（インチメッシュ）の標準ふるいを重ね、１０メッシュふるい上にＰＴＦＥ粉体をのせ、ふるいを振動させて下方へ順次細かいＰＴＦＥ粉体の粒子を落下させ、各ふるい上に残留したＰＴＦＥ粉体の割合を％で求めたのち、対数確率紙上に各ふるいの目の開き（横軸）に対して残留割合の累積パーセント（縦軸）を目盛り、これらの点を直線で結び、この直線上で割合が５０％となる粒径を求め、この値を平均粒子径とする。
【０１３１】
上記造粒の方法としては特に限定されないが、水中造粒法が好ましい。上記水中造粒法としては特に限定されず、例えば、通常用いられる方法を用いることができるが、水中で攪拌して造粒する際に、水と液−液界面を形成する有機液体並びにノニオン性及び／又はアニオン性界面活性剤の存在下に攪拌して造粒することが好ましい。このような造粒方法は、特開平１０−２５９２５２号公報及び特開平１０−３１６７６３号公報に記載されており、本明細書において、「乳化分散造粒法」という。
【０１３２】
上記造粒の方法として上記乳化分散造粒法を用いると、造粒時に上記有機液体の液滴が小さく球形に近い形状になるので、この液滴中で造粒されるＰＴＦＥ系ポリマーの粒子は、平均粒子径が小さく、球形に近い形状となり、この結果、見かけ密度、粉末流動性ともに向上させることができるものと考えられる。
【０１３３】
上記乳化分散造粒法で用いる水と液−液界面を形成する有機液体としては、例えば１−ブタノール等のアルコール類；ジエチルエーテル等のエーテル類；メチルエチルケトン等のケトン類；ペンタン等の脂肪族炭化水素；ベンゼン等の芳香族炭化水素；ジクロロメタン、１，１，１−トリクロロエタン、１，１−ジクロロ−２，２，３，３，３−ペンタフルオロプロパン、１，３−ジクロロ−１，１，２，２，３−ペンタフルオロプロパン、１，１−ジクロロ−２，２，２−トリフルオロエタン、１，１−ジクロロ−１−フルオロエタン等のハロゲン化炭化水素等が挙げられる。なかでも、不燃性であり、フロン規制の要求等を満足する点から、ハロゲン化炭化水素が好ましく、塩化炭化水素やフッ化塩化炭化水素がより好ましい。
【０１３４】
上記水と液−液界面を形成する有機液体は、ＰＴＦＥ系ポリマーの被造粒粉末の好ましくは３０〜９０重量％を添加することが好ましい。より好ましい下限は５０重量％であり、より好ましい上限は８０重量％であり、より好ましくは５０〜８０重量％を添加することが好ましい。
【０１３５】
上記乳化分散造粒法で用いるノニオン性界面活性剤としては、例えば、アミンオキシド類、ポリオキシエチレンアルキルフェニルエーテル類、炭素数３〜４のポリ（オキシアルキレン）単位からなる疎水性セグメントとポリ（オキシエチレン）単位からなる親水性セグメントとを有するセグメント化ポリアルキレングリコール類等が挙げられる。
【０１３６】
上記乳化分散造粒法で用いるアニオン性界面活性剤としては、例えば、ラウリル硫酸ナトリウム等の高級アルコール硫酸エステル塩；フルオロアルキル基又はクロロフルオロアルキル基を有する含フッ素カルボン酸系又は含フッ素スルホン酸系のアニオン性界面活性剤等が挙げられる。
【０１３７】
上記乳化分散造粒法において、上記有機液体並びに上記ノニオン性及び／又はアニオン性界面活性剤は、それぞれ単独で用いてもよく、２種以上を組み合わせて用いてもよい。
【０１３８】
上記粉砕時、上記粉砕の後及び／又は上記造粒の後において、必要に応じ、分級を行ってもよい。上記分級の方法としては特に限定されず、例えば、従来公知の方法を用いることができる。上記分級は、例えば上記造粒の後に行う場合、分級条件によって平均粒子径が比較的小さいＰＴＦＥ粉体の造粒品を得ることができ、粉体物性は通常若干悪くなるものの、成形体物性を向上させることができ、上記分級の前の値と比較し、特に表面粗度Ｒａを例えば４０％にまで低下させることができ、引張伸びを例えば１１０〜１３０％に向上させることができる。
【０１３９】
本発明のＰＴＦＥ粉末は、必要に応じ、補強材等のフィラー；添加剤等を適当量含有したものであってもよく、これらは、１種又は２種以上を用いることができる。
【０１４０】
上記ＰＴＦＥ粉末がフィラー、添加剤等を含有するものである場合、得られるＰＴＦＥ粉末に均一に分散させる点から、フィラー、添加剤等は、通常、上記粉砕の後又は上記造粒時に、配合することが好ましい。
【０１４１】
上記添加剤としては特に限定されず、例えば、ＰＴＦＥ系ポリマーの成形用粉末に通常用いられるものであってよく、例えば、触媒、担持材、着色剤等が挙げられる。
【０１４２】
上記フィラーとしては特に限定されず、例えば、ガラス繊維、グラファイト粉末、青銅粉末、金粉末、銀粉末、銅粉末、ステンレス鋼粉末、ステンレス綱繊維、ニッケル粉末、ニッケル繊維等の金属繊維又は金属粉末；二硫化モリブデン粉末、フッ化雲母粉末、コークス粉末、カーボン繊維、チッ化ホウ素粉末、カーボンブラック等の無機系繊維又は無機系粉末；ポリオキシベンゾイルポリエステル等の芳香族系耐熱樹脂粉末；ポリイミド粉末、テトラフルオロエチレン／パーフルオロ（アルキルビニルエーテル）共重合体〔ＰＦＡ〕粉末、ポリフェニレンサルファイド粉末等の有機系粉末等が挙げられる。
【０１４３】
本発明のＰＴＦＥ粉末としては、上記成形体物性、又は、上記成形体物性及び上記粉体物性を有するものであれば特に限定されないが、上記造粒を経ないものである場合、上記ＰＴＦＥ系ポリマーが上記非変性ＰＴＦＥであり、上記ＰＴＦＥ系ポリマーのアモルファスインデックス（ＡＩ）が０．２５以上である上記ＰＴＦＥ未粉砕粉末に対し上記粉砕を行ったものが好ましい。本明細書において、上記ＰＴＦＥ系ポリマーが上記範囲内のＡＩを有する上記非変性ＰＴＦＥである上記ＰＴＦＥ未粉砕粉末に上記粉砕を行うことにより得られる本発明のＰＴＦＥ粉末を、「ＰＴＦＥ粉末（Ｉ）」という。
【０１４４】
ＡＩは、赤外吸収において、７７８ｃｍ−１の吸光度（Ａ７７８）と、２３６７ｃｍ−１の吸光度（Ａ２３６７）との比（Ａ７７８／Ａ２３６７）である。２３６７ｃｍ−１の吸光度は、ＣＦ２伸縮振動の倍音であり、被測定物であるフィルム厚みに比例して増減するものである。ＡＩは、単位厚み当りの吸光度とＸ線回折との検量線により結晶化度の指標となるものであり、ＡＩの値が高いほど、結晶化度が低い。
【０１４５】
上記ＰＴＦＥ粉末（Ｉ）は、このように結晶化度が極めて低いＰＴＦＥ系ポリマーからなる上記ＰＴＦＥ未粉砕粉末に上記粉砕を行ったものであることから、成形時の圧縮圧力により表面粗度Ｒａが従来よりも低く、引張強度及び引張伸びが従来よりも高く、絶縁破壊電圧が高い成形体を容易に得ることができるものと考えられる。ＡＩは、０．２５〜０．４であってよいが、好ましい下限は０．３であり、好ましくは、０．３〜０．４である。
【０１４６】
上記範囲内のＡＩは、例えば、ＰＴＦＥ系ポリマーの重合温度を比較的低くすること等により得ることができる。ＰＴＦＥ系ポリマーの重合温度は、例えば、１〜４０℃とすることにより、ＡＩ値が上記範囲内であるＰＴＦＥ未粉砕粉末を容易に得ることができる。上記ＰＴＦＥ系ポリマーの重合温度の好ましい下限は３℃であり、好ましい上限は２５℃である。
【０１４７】
本明細書において、ＡＩは、ＪＩＳ  Ｋ  ０１１７に準拠した測定方法により得られる値である。
【０１４８】
上記ＰＴＦＥ粉末（Ｉ）は、上記非変性ＰＴＦＥからなるものである。一般に非変性ＰＴＦＥは、変性ＰＴＦＥと異なり、結晶化度が高くＡＩが低い傾向にある。しかしながら、本発明のＰＴＦＥ粉末（Ｉ）は、非変性ＰＴＦＥであるにもかかわらず、上記のように高いＡＩを有し、上述のように成形体物性に優れた成形体を得ることができるものと考えられる。
【０１４９】
上記ＰＴＦＥ粉末（Ｉ）の平均粒子径としては特に限定されず、例えば、６０μｍ以下にすることができる。上記範囲内であると、表面平滑性、引張強度、引張伸び及び／又は高圧絶縁性に優れた成形体を容易に得ることができる。好ましい下限は１μｍであり、好ましくは、１〜６０μｍである。
【０１５０】
上記ＰＴＦＥ粉末（Ｉ）の平均粒子径としては、特に表面平滑性に優れた成形体を得ることができる点から、２５μｍ以下が好ましい。上記範囲内であると、表面粗度Ｒａは従来よりも低くすることができる。このような平均粒子径は、例えば３〜２５μｍであってもよい。
【０１５１】
上記ＰＴＦＥ粉末（Ｉ）の平均粒子径としては、特に引張強度に優れた成形体を得ることができる点から、２０〜６０μｍが好ましい。上記範囲内であると、引張強度は従来よりも大きくすることができる。好ましい下限は４０μｍであり、更に好ましい下限は４５μｍであり、好ましい上限は６０μｍであり、更に好ましい上限は５５μｍである。上記ＰＴＦＥ粉末（Ｉ）の平均粒子径としては、好ましくは、４０〜６０μｍであり、更に好ましくは、４５〜５５μｍである。
【０１５２】
上記ＰＴＦＥ粉末（Ｉ）の平均粒子径としては、特に引張伸びに優れた成形体を得ることができる点から、６μｍ以下が好ましい。上記範囲内であると、引張伸びは従来よりも高くすることができる。このような平均粒子径は、例えば１〜６μｍであってよいが、より好ましい下限は３μｍであり、より好ましくは、３〜６μｍである。
【０１５３】
従って、上記ＰＴＦＥ粉末（Ｉ）の平均粒子径は、特に引張強度に優れる点から、２０〜６０μｍがより好ましい。上記ＰＴＦＥ粉末（Ｉ）の平均粒子径は、特に表面粗度Ｒａ及び引張伸びが優れる点から、６μｍ以下が好ましく、より好ましい下限は１μｍであり、更に好ましい下限は３μｍであり、１〜６μｍがより好ましく、３〜６μｍが更に好ましい。上記ＰＴＦＥ粉末（Ｉ）の平均粒子径は、上記成形体物性が全体的に良好である点から、２０〜６０μｍがより好ましい。
【０１５４】
本発明のＰＴＦＥ粉末としては、上記造粒を経ないものである場合、また、上記ＰＴＦＥ系ポリマーが上記変性ＰＴＦＥであり、かつ、上記ＰＴＦＥ系ポリマーが１８〜２５Ｊ／ｇの結晶化熱を有するものである上述のＰＴＦＥ未粉砕粉末に対し上記粉砕を行ったものが好ましい。本明細書において、上記ＰＴＦＥ系ポリマーが上記範囲内の結晶化熱を有する上記変性ＰＴＦＥである上記ＰＴＦＥ未粉砕粉末に上記粉砕を行うことにより得られる本発明のＰＴＦＥ粉末を、「ＰＴＦＥ粉末（ＩＩ）」という。
【０１５５】
上記ＰＴＦＥ粉末（ＩＩ）における上記変性ＰＴＦＥとしては、単量体成分としてＴＦＥ及びＰＦＡＶＥを用い、共重合することにより得られる共重合体が好ましく、ＰＦＡＶＥとしては、パーフルオロ（プロピルビニルエーテル）が好ましい。ＰＦＡＶＥが単量体成分全体に占める割合としては、０．０３〜０．２重量％が好ましい。
【０１５６】
上記結晶化熱は、ＰＴＦＥ系ポリマーの分子量の指標となるものであり、結晶化熱が高いほど、分子量が高い傾向にある。より好ましい上限は２３．５Ｊ／ｇであり、より好ましくは、１８〜２３．５Ｊ／ｇである。
【０１５７】
上記範囲内の結晶化熱は、例えば、ＰＴＦＥ系ポリマーの重合反応において上述の範囲内の半減期又は分解量を有する開始剤を選択したり、重合温度や重合時間を調整すること等により得ることができる。
【０１５８】
上記ＰＴＦＥ粉末（ＩＩ）は、このように比較的高分子量である上記変性ＰＴＦＥからなる上記ＰＴＦＥ未粉砕粉末に上記粉砕を行って得られるものであるので、上記ＰＴＦＥ系ポリマーが特に機械的強度と可撓性とを併有するものと考えられ、引張強度及び引張伸びが従来よりも高く、絶縁破壊電圧が高い成形体を容易に得ることができるものと考えられる。
【０１５９】
本明細書において、上記結晶化熱は、未焼結のＰＴＦＥ粉体を約３ｍｇ精秤し、専用のアルミパンに収納し、示差走査型熱量計（ＤＳＣ。商品名：ＤＳＣ−５０、島津製作所社製）を用いて測定することにより得られる値である。測定は、まずアルミパンを窒素雰囲気下２５０℃に昇温して一旦保持し、更に１０℃／分の速度で３８０℃に昇温して結晶を充分融解させ、次いで３８０℃から１０℃／分の速度で２５０℃に降温し、結晶化点における結晶化熱を測定することにより行う。なお、結晶化熱の値は図２に示すように、得られるＤＳＣチャートの２７５℃の点からピーク他端へ接線を引き、ピークの曲線と接線で囲まれた面積から求めるものである。図２は実施例８の例である。
【０１６０】
上記ＰＴＦＥ粉末（ＩＩ）の平均粒子径としては特に限定されず、例えば、６０μｍ以下にすることができ、通常、１〜２５μｍにすることができる。上記範囲内であると、引張強度、引張伸び及び／又は高圧絶縁性に優れた成形体を容易に得ることができる。
【０１６１】
上記ＰＴＦＥ粉末（ＩＩ）の平均粒子径としては、特に引張強度に優れた成形体を得ることができる点から、１３μｍ以下が好ましい。上記範囲内であると、引張強度は従来よりも高くすることができる。このような平均粒子径は、例えば１〜１３μｍであってもよい。
【０１６２】
上記ＰＴＦＥ粉末（ＩＩ）の平均粒子径としては、特に引張伸びに優れた成形体を得ることができる点から、６μｍ以下が好ましい。上記範囲内であると、引張伸びは従来よりも高くすることができる。このような平均粒子径は、例えば１〜６μｍであってもよい。
【０１６３】
本発明のＰＴＦＥ粉末としては、上記造粒を経ないものである場合、また、上記ＰＴＦＥ系ポリマーが上記変性ＰＴＦＥであり、かつ、平均粒子径が１００μｍ以下となるように微粉砕したものが好ましい。本明細書において、上記ＰＴＦＥ系ポリマーが上記変性ＰＴＦＥであり、上記範囲内の平均粒子径を有するように上記粉砕を行ったものであり、上記造粒を行わない本発明のＰＴＦＥ粉末であって、上記ＰＴＦＥ粉末（ＩＩ）以外のものを、「ＰＴＦＥ粉末（ＩＩＩ）」という。
【０１６４】
上記ＰＴＦＥ粉末（ＩＩＩ）は、上述のように、上記変性ＰＴＦＥを用い、上記範囲内のように小さい平均粒子径を有し、好ましくは実質的に繊維化していない粒子からなるものであり、可撓性を有し緻密な成形体を得ることができるので、表面粗度Ｒａ及び引張伸びが従来よりも高く、絶縁破壊電圧が高い成形体を容易に得ることができるものと考えられる。
【０１６５】
上記ＰＴＦＥ粉末（ＩＩＩ）の平均粒子径としては特に限定されず、例えば、１〜２５μｍにすることができる。上記範囲内であると、表面平滑性、引張伸び及び／又は高圧絶縁性に優れた成形体を容易に得ることができる。
【０１６６】
上記ＰＴＦＥ粉末（ＩＩＩ）の平均粒子径としては、特に表面平滑性に優れた成形体を得ることができる点から、１〜１３μｍが好ましい。上記範囲内であると、表面粗度Ｒａは従来よりも低くすることができる。好ましい下限は６μｍであり、好ましい上限は１０μｍであり、好ましくは、６〜１０μｍである。
【０１６７】
上記ＰＴＦＥ粉末（ＩＩＩ）の平均粒子径としては、特に引張伸びに優れた成形体を得ることができる点から、１〜１３μｍが好ましい。上記範囲内であると、引張伸びは従来よりも高くすることができる。好ましい下限は６μｍであり、好ましい上限は１０μｍであり、好ましくは、６〜１０μｍである。
【０１６８】
本発明のＰＴＦＥ粉末としては、上記造粒を経たものである場合、優れた成形体物性をできるだけ維持し得る点から、被造粒物が上記ＰＴＦＥ粉末（Ｉ）、上記ＰＴＦＥ粉末（ＩＩ）及び／又は上記ＰＴＦＥ粉末（ＩＩＩ）であるものが好ましい。
【０１６９】
本明細書において、上記造粒を経た本発明のＰＴＦＥ粉末は、被造粒物が上記ＰＴＦＥ粉末（Ｉ）であるものを「ＰＴＦＥ粉末（Ｉ′）」といい、被造粒物が上記ＰＴＦＥ粉末（ＩＩ）であるものを「ＰＴＦＥ粉末（ＩＩ′）」といい、被造粒物が上記ＰＴＦＥ粉末（ＩＩＩ）であるものを「ＰＴＦＥ粉末（ＩＩＩ′）」という。
【０１７０】
上記ＰＴＦＥ粉末（Ｉ′）、上記ＰＴＦＥ粉末（ＩＩ′）及び上記ＰＴＦＥ粉末（ＩＩＩ′）は、被造粒物が上述のように成形体物性に優れたものであり、優れた成形体物性をあまり損なうことなく、粉体物性を向上することができる。
【０１７１】
上記ＰＴＦＥ粉末（Ｉ′）、上記ＰＴＦＥ粉末（ＩＩ′）及び上記ＰＴＦＥ粉末（ＩＩＩ′）の平均粒子径としては特に限定されず、例えば、３０〜８００μｍにすることができるが、好ましい上限は７００μｍであり、好ましくは３０〜７００μｍである。
【０１７２】
これらの上記造粒を経た本発明のＰＴＦＥ粉末の被造粒物の平均粒子径としては特に限定されないが、優れた成形体物性及び粉体物性を得やすい点から、１〜２５μｍが好ましい。
【０１７３】
本発明のＰＴＦＥ粉末は、上述のように、優れた成形体物性を有することができ、特に、表面粗度Ｒａ、引張強度又は引張伸びをそれぞれ従来のＰＴＦＥ系ポリマーからなる粉末状固体よりも向上させることができるものである。本発明のＰＴＦＥ粉末は、また、優れた成形体物性とともに、所望により、優れた粉体物性を有することができるものである。
【０１７４】
本発明のＰＴＦＥ粉末がこのように有利な効果を奏する機構としては明確ではないが、以下のように考えられる。
【０１７５】
即ち、本発明のＰＴＦＥ粉末としては上述のような成形体物性、又は、成形体物性及び粉体物性を有する粉末状固体であれば特に限定されないが、上述のように、上記造粒を経ていない場合、成形体物性に優れ、なかでも、上記ＰＴＦＥ粉末（Ｉ）、上記ＰＴＦＥ粉末（ＩＩ）又は上記ＰＴＦＥ粉末（ＩＩＩ）である場合、特に優れた成形体物性を得ることができる。
【０１７６】
従って、本発明のＰＴＦＥ粉末の優れた特性は、上述のように、ＡＩが０．２５以上である非変性ＰＴＦＥ、若しくは、結晶化熱が１８〜２５Ｊ／ｇである変性ＰＴＦＥからなる上記ＰＴＦＥ未粉砕粉末に上記粉砕を行ったこと、又は、変性ＰＴＦＥからなり上記粉砕により平均粒子径が１００μｍ以下になることによるものと考えられる。上記粉砕としては、特に上記繊維化防止粉砕方法による場合、実質的に繊維化しにくく、成形体物性を向上させやすい。
【０１７７】
本発明のＰＴＦＥ粉末は、また、上述のように、上記造粒を経ることにより、粉体物性を向上させることができ、なかでも、上記ＰＴＦＥ粉末（Ｉ）、上記ＰＴＦＥ粉末（ＩＩ）又は上記ＰＴＦＥ粉末（ＩＩＩ）に上記造粒を行ったものである場合、優れた粉体物性と成形体物性とを併せ持つことができる。
【０１７８】
本発明のＰＴＦＥ粉末は、以下の具体的特徴を有するものである。
【０１７９】
（１）本発明のＰＴＦＥ粉末は、測定用成形体ａ１の表面粗度Ｒａが０．９２μｍ未満であることを特徴とするものである。本明細書において、このような特徴を有する本発明のＰＴＦＥ粉末を、「ＰＴＦＥ粉末（１）」という。上記範囲内の表面粗度Ｒａであると、表面平滑性に優れた成形体を得ることができる。上記範囲内の表面粗度Ｒａは、従来のＰＴＦＥ粉体では得られていなかった。
【０１８０】
上記ＰＴＦＥ粉末（１）としては、上記ＰＴＦＥ粉末（Ｉ）、上記ＰＴＦＥ粉末（ＩＩＩ）及び上記ＰＴＦＥ粉末（Ｉ′）が好ましく、平均粒子径が１〜２５μｍの上記ＰＴＦＥ粉末（Ｉ）、平均粒子径が１〜１３μｍの上記ＰＴＦＥ粉末（ＩＩＩ）及び平均粒子径が２０〜２５０μｍの上記ＰＴＦＥ粉末（Ｉ′）がより好ましい。
【０１８１】
上記ＰＴＦＥ粉末（１）としては、好ましくは、測定用成形体ａ１の表面粗度Ｒａが０．８μｍ未満であるものである。このような上記ＰＴＦＥ粉末（１）としては、平均粒子径が１〜２５μｍの上記ＰＴＦＥ粉末（Ｉ）及び平均粒子径が２０〜６０μｍの上記ＰＴＦＥ粉末（Ｉ′）が好ましい。
【０１８２】
上記ＰＴＦＥ粉末（１）としては特に限定されず、例えば、低表面粗度が要求される成形品、例えば、ボールバルブシート、無切削のシールリング、半導体の角槽に用いられる大判シート等等の成形に好適に用いることができる。
【０１８３】
（２）本発明のＰＴＦＥ粉末は、見掛け密度が０．４５ｇ／ｃｍ３以上であり、測定用成形体ａ１の表面粗度Ｒａが１．９μｍ未満であることを特徴とするものである。本明細書において、このような特徴を有する本発明のＰＴＦＥ粉末を、「ＰＴＦＥ粉末（２）」という。上記範囲内の見掛け密度及び表面粗度Ｒａであると、金型等の小型化、ホッパーでのブリッジ防止等が可能になるとともに、表面平滑性に優れた成形体を得ることができる。
【０１８４】
上記ＰＴＦＥ粉末（２）としては、上記ＰＴＦＥ粉末（Ｉ′）が好ましい。
【０１８５】
従来のＰＴＦＥ粉体では、見掛け密度の増加に伴って上記表面粗度Ｒａが上昇する相関を示し、例えば見掛け密度が上記範囲内である場合、上記表面粗度Ｒａは１．９μｍ以上となっていたが、上記ＰＴＦＥ粉末（２）は、このような相関的概念から全く外れるものである。
【０１８６】
上記ＰＴＦＥ粉末（２）としては、好ましくは、見掛け密度が０．６ｇ／ｃｍ３以上であり、測定用成形体ａ１の表面粗度Ｒａが１．６μｍ未満であるものである。
【０１８７】
上記ＰＴＦＥ粉末（２）としては、より好ましくは、見掛け密度が０．７ｇ／ｃｍ３以上であり、測定用成形体ａ１の表面粗度Ｒａが１．２μｍ未満であるものである。このような上記ＰＴＦＥ粉末（２）としては、平均粒子径が８０〜１４０μｍである上記ＰＴＦＥ粉末（Ｉ′）が好ましい。
【０１８８】
上記ＰＴＦＥ粉末（２）としては特に限定されず、例えば、低表面粗度が要求され、生産性を高めるために高い見掛け密度が要求される成形品、例えば、半導体用途や、各種角槽、スライディングパット等に用いる大判シート等が挙げられる。
【０１８９】
（３）本発明のＰＴＦＥ粉末は、流動度が０．５回以上であり、測定用成形体ａ１の表面粗度Ｒａが１．９μｍ未満であることを特徴とするものである。本明細書において、このような特徴を有する本発明のＰＴＦＥ粉末を、「ＰＴＦＥ粉末（３）」という。
【０１９０】
上記範囲内の流動度及び表面粗度Ｒａであると、粉末流動性に優れ、ホッパーでのブリッジを防止することができるとともに、表面平滑性に優れた成形体を得ることができる。また、圧縮成形時の加圧を低くしても、優れた成形体物性を有することができるので、いわゆる大物の成形品にも好適に用いることができる。
【０１９１】
上記ＰＴＦＥ粉末（３）としては、好ましくは、流動度が０．５回以上であり、測定用成形体ａ１の表面粗度Ｒａが１．６μｍ未満であるものである。
【０１９２】
上記ＰＴＦＥ粉末（３）としては、より好ましくは、流動度が０．５回以上であり、測定用成形体ａ１の表面粗度Ｒａが１．２μｍ未満であるもの、又は、流動度が４回以上であり、測定用成形体ａ１の表面粗度Ｒａが１．６μｍ未満であるものであり、後者の方が望ましい。
【０１９３】
上記ＰＴＦＥ粉末（３）としては、更に好ましくは、流動度が４回以上であり、測定用成形体ａ１の表面粗度Ｒａが１．２μｍ未満であるものである。
【０１９４】
上記ＰＴＦＥ粉末（３）としては、上記ＰＴＦＥ粉末（Ｉ′）が好ましい。
【０１９５】
上記ＰＴＦＥ粉末（３）としては特に限定されず、例えば、低表面粗度が要求され、生産性を高めるために高い粉末流動性が要求される成形品、例えば、半導体の角槽に用いられる大判シート等の成形に好適に用いることができる。
【０１９６】
（４）本発明のＰＴＦＥ粉末は、流動度が０．５回以上であり、見掛け密度が０．４５ｇ／ｃｍ３以上であり、測定用成形体ａ１の表面粗度Ｒａが１．９μｍ未満であることを特徴とするものである。本明細書において、このような特徴を有する本発明のＰＴＦＥ粉末を、「ＰＴＦＥ粉末（４）」という。上記範囲内の流動度、見掛け密度及び表面粗度Ｒａであると、粉末流動性に優れ、ホッパーでのブリッジ防止、金型等の小型化等が可能になるとともに、表面平滑性に優れた成形体を得ることができる。
【０１９７】
上記ＰＴＦＥ粉末（４）としては、好ましくは、流動度が０．５回以上であり、見掛け密度が０．６ｇ／ｃｍ３以上であり、測定用成形体ａ１の表面粗度Ｒａが１．６μｍ未満であるもの、又は、流動度が４回以上であり、見掛け密度が０．６ｇ／ｃｍ３以上であり、測定用成形体ａ１の表面粗度Ｒａが１．９μｍ未満であるものであり、後者の方が望ましい。
【０１９８】
上記ＰＴＦＥ粉末（４）としては、より好ましくは、流動度が０．５回以上であり、見掛け密度が０．６ｇ／ｃｍ３以上であり、測定用成形体ａ１の表面粗度Ｒａが１．２μｍ未満であるもの、又は、流動度が４回以上であり、見掛け密度が０．８ｇ／ｃｍ３以上であり、測定用成形体ａ１の表面粗度Ｒａが１．６μｍ未満であるものであり、後者の方が望ましい。
【０１９９】
上記ＰＴＦＥ粉末（４）としては、上記ＰＴＦＥ粉末（Ｉ′）が好ましい。
【０２００】
上記ＰＴＦＥ粉末（４）としては特に限定されず、例えば、低表面粗度が要求され、生産性を高めるために高い粉末流動性と高い見掛け密度とが要求される成形品、例えば、半導体の角槽に用いられる大判シート等の成形に好適に用いることができる。
【０２０１】
（５）本発明のＰＴＦＥ粉末は、見掛け密度が０．４５ｇ／ｃｍ３以上であり、測定用成形体ａ２の絶縁破壊電圧が９．１ｋＶ以上であることを特徴とするものである。本明細書において、このような特徴を有する本発明のＰＴＦＥ粉末を、「ＰＴＦＥ粉末（５）」という。上記範囲内の見掛け密度及び絶縁破壊電圧であると、ホッパーでのプリッジ防止、金型等の小型化等が可能になるとともに、絶縁破壊強度に優れた成形体を得ることができる。
【０２０２】
従来のＰＴＦＥ粉体では、見掛け密度の増加に伴って上記絶縁破壊電圧が低下する相関を示し、例えば見掛け密度が上記範囲内である場合、上記絶縁破壊電圧は９．１ｋＶ未満となっていたが、上記ＰＴＦＥ粉末（５）は、このような相関的概念から全く外れるものである。
【０２０３】
上記ＰＴＦＥ粉末（５）としては、好ましくは、見掛け密度が０．４５ｇ／ｃｍ３以上であり、測定用成形体ａ２の絶縁破壊電圧が１２ｋＶ以上であるもの、又は、見掛け密度が０．５ｇ／ｃｍ３以上であり、測定用成形体ａ２の絶縁破壊電圧が９．１ｋＶ以上であるものであり、後者の方が望ましい。
【０２０４】
上記ＰＴＦＥ粉末（５）としては、より好ましくは、見掛け密度が０．６ｇ／ｃｍ３以上であり、測定用成形体ａ２の絶縁破壊電圧が１２ｋＶ以上であるものである。
【０２０５】
上記ＰＴＦＥ粉末（５）としては、上記ＰＴＦＥ粉末（Ｉ′）、上記ＰＴＦＥ粉末（ＩＩ′）及び上記ＰＴＦＥ粉末（ＩＩＩ′）が好ましい。
【０２０６】
上記ＰＴＦＥ粉末（５）としては特に限定されず、例えば、高い絶縁破壊電圧が要求され、生産性を高めるために高い見掛け密度が要求される成形品、例えば、絶縁テープ、絶縁ノズル等の成形に好適に用いることができる。
【０２０７】
（６）本発明のＰＴＦＥ粉末は、流動度が０．５回以上であり、測定用成形体ａ２の絶縁破壊電圧が９．１ｋＶ以上であることを特徴とするものである。本明細書において、このような特徴を有する本発明のＰＴＦＥ粉末を、「ＰＴＦＥ粉末（６）」という。上記範囲内の流動度及び上記絶縁破壊電圧であると、粉末流動性に優れ、ホッパーでのブリッジを防止することができるとともに、絶縁破壊強度の高い成形体を得ることができる。
【０２０８】
従来のＰＴＦＥ粉体では、流動度の増加に伴って上記絶縁破壊電圧が低下する相関を示し、例えば流動度が上記範囲内である場合、上記絶縁破壊電圧は９．１ｋＶ未満となっていたが、上記ＰＴＦＥ粉末（６）は、このような相関的概念から全く外れるものである。
【０２０９】
上記ＰＴＦＥ粉末（６）としては、好ましくは、流動度が０．５回以上であり、測定用成形体ａ２の絶縁破壊電圧が１０ｋＶ以上であるもの、又は、流動度が４回以上であり、測定用成形体ａ２の絶縁破壊電圧が９．１ｋＶ以上であるものであり、後者が望ましい。
【０２１０】
上記ＰＴＦＥ粉末（６）としては、より好ましくは、流動度が０．５回以上であり、測定用成形体ａ２の絶縁破壊電圧が１２ｋＶ以上であるもの、又は、流動度が４回以上であり、測定用成形体ａ２の絶縁破壊電圧が１０ｋＶ以上であるものであり、後者が上記ＰＴＦＥ粉末（６）として特に好ましい。
【０２１１】
上記ＰＴＦＥ粉末（６）としては、上記ＰＴＦＥ粉末（Ｉ′）、上記ＰＴＦＥ粉末（ＩＩ′）及び上記ＰＴＦＥ粉末（ＩＩＩ′）が好ましい。上記ＰＴＦＥ粉末（Ｉ′）としては平均粒子径が１〜１３μｍである上記ＰＴＦＥ粉末（Ｉ）に上記造粒を行ったものが好ましい。
【０２１２】
上記ＰＴＦＥ粉末（６）としては特に限定されず、例えば、高い絶縁破壊電圧が要求され、生産性を高めるために高い粉末流動性が要求される成形品、例えば、絶縁テープ、絶縁ノズル等の成形に好適に用いることができる。
【０２１３】
（７）本発明のＰＴＦＥ粉末は、流動度が０．５回以上であり、見掛け密度が０．４５ｇ／ｃｍ３以上であり、測定用成形体ａ２の絶縁破壊電圧が９．１ｋＶ以上であることを特徴とするものである。本明細書において、このような特徴を有する本発明のＰＴＦＥ粉末を、「ＰＴＦＥ粉末（７）」という。上記範囲内の流動度、見掛け密度及び絶縁破壊電圧であると、ホッパーでのブリッジ防止、金型等の小型化等が可能になるとともに、絶縁破壊強度に優れた成形体を得ることができる。
【０２１４】
上記ＰＴＦＥ粉末（７）は、上記ＰＴＦＥ粉末（５）及び上記ＰＴＦＥ粉末（６）について上述したように、従来のＰＴＦＥ粉体では流動度又は見掛け密度の増加に伴って上記絶縁破壊電圧が低下する相関を示していたが、このような相関的概念から全く外れるものである。
【０２１５】
上記ＰＴＦＥ粉末（７）としては、好ましくは、流動度が０．５回以上であり、見掛け密度が０．４５ｇ／ｃｍ３以上であり、測定用成形体ａ２の絶縁破壊電圧が１０ｋＶ以上であるもの、又は、流動度が４回以上であり、見掛け密度が０．４５ｇ／ｃｍ３以上であり、測定用成形体ａ２の絶縁破壊電圧が９．１ｋＶ以上であるものであり、後者が望ましい。
【０２１６】
上記ＰＴＦＥ粉末（７）としては、より好ましくは、流動度が０．５回以上であり、見掛け密度が０．４５ｇ／ｃｍ３以上であり、測定用成形体ａ２の絶縁破壊電圧が１２ｋＶ以上であるもの、又は、流動度が４回以上であり、見掛け密度が０．６ｇ／ｃｍ３以上であり、測定用成形体ａ２の絶縁破壊電圧が９．１ｋＶ以上であるものであり、後者が上記ＰＴＦＥ粉末（７）として特に好ましい。
【０２１７】
上記ＰＴＦＥ粉末（７）としては、上記ＰＴＦＥ粉末（Ｉ′）、上記ＰＴＦＥ粉末（ＩＩ′）及び上記ＰＴＦＥ粉末（ＩＩＩ′）が好ましい。上記ＰＴＦＥ粉末（Ｉ′）としては平均粒子径１〜１３μｍである上記ＰＴＦＥ粉末（Ｉ）に上記造粒を行ったものが好ましい。
【０２１８】
上記ＰＴＦＥ粉末（７）としては特に限定されず、例えば、高い絶縁破壊電圧が要求され、生産性を高めるために高い見掛け密度と高い粉末流動性とが要求される成形品、例えば、絶縁テープ、絶縁ノズル等の成形に好適に用いることができる。
【０２１９】
（８）本発明のＰＴＦＥ粉末は、測定用成形体ａ３の引張強度が５８．７ＭＰａ以上であることを特徴とするものである。本明細書において、このような特徴を有する本発明のＰＴＦＥ粉末を、「ＰＴＦＥ粉末（８）」という。上記範囲内の引張強度であると、引張力を加えた場合であっても機械的強度に優れた成形体を得ることができる。上記範囲内の引張強度は、従来のＰＴＦＥ粉体では得られていなかった。
【０２２０】
上記ＰＴＦＥ粉末（８）としては、上記ＰＴＦＥ粉末（Ｉ）及び上記ＰＴＦＥ粉末（ＩＩ）が好ましく、平均粒子径が４０〜６０μｍである上記ＰＴＦＥ粉末（Ｉ）及び平均粒子径が１〜１３μｍである上記ＰＴＦＥ粉末（ＩＩ）がより好ましい。
【０２２１】
上記ＰＴＦＥ粉末（８）としては、好ましくは、測定用成形体ａ３の引張強度が６０ＭＰａ以上であるものである。
【０２２２】
上記ＰＴＦＥ粉末（８）としては、より好ましくは、測定用成形体ａ３の引張強度が６５ＭＰａ以上であるものである。このような上記ＰＴＦＥ粉末（８）としては、平均粒子径が１〜１３μｍである上記ＰＴＦＥ粉末（ＩＩ）が好ましい。
【０２２３】
上記ＰＴＦＥ粉末（８）としては特に限定されず、例えば、高い引張強度が要求される成形品、例えば、シールリング、ボールバルブシート等の成形に好適に用いることができる。
【０２２４】
（９）本発明のＰＴＦＥ粉末は、測定用成形体ａ３の引張伸びが５５６％以上であることを特徴とするものである。本明細書において、このような特徴を有する本発明のＰＴＦＥ粉末を、「ＰＴＦＥ粉末（９）」という。上記範囲内の引張伸びであると、引張り時に高い伸びを示し、機器・器具類等への装着時や加工時に切断しにくい成形体を得ることができる。上記範囲内の引張伸びは、従来のＰＴＦＥ粉体では得られていなかった。
【０２２５】
上記ＰＴＦＥ粉末（９）としては、上記ＰＴＦＥ粉末（Ｉ）、上記ＰＴＦＥ粉末（ＩＩ）及び上記ＰＴＦＥ粉末（ＩＩＩ）が好ましく、平均粒子径が１〜６μｍである上記ＰＴＦＥ粉末（Ｉ）、平均粒子径が１〜６μｍである上記ＰＴＦＥ粉末（ＩＩ）及び平均粒子径が１〜１３μｍである上記ＰＴＦＥ粉末（ＩＩＩ）がより好ましい。
【０２２６】
上記ＰＴＦＥ粉末（９）としては、好ましくは、測定用成形体ａ３の引張伸びが６００％以上であるものである。このような上記ＰＴＦＥ粉末（９）としては、平均粒子径が１〜６μｍである上記ＰＴＦＥ粉末（ＩＩ）が好ましい。
【０２２７】
上記ＰＴＦＥ粉末（９）としては特に限定されず、例えば、高い引張伸びが要求される成形品、例えば、エンドレスタイプのシールリング等の成形に好適に用いることができる。
【０２２８】
（１０）本発明のＰＴＦＥ粉末は、見掛け密度が０．４５ｇ／ｃｍ３以上であり、測定用成形体ａ３の引張伸びが４３１％以上であることを特徴とするものである。本明細書において、このような特徴を有する本発明のＰＴＦＥ粉末を、「ＰＴＦＥ粉末（１０）」という。上記範囲内の見掛け密度及び引張伸びであると、ホッパーでのブリッジ防止、金型等の小型化等が可能になるとともに、引張り時に高い伸びを示し、機器・器具類等への装着時や加工時に切断しにくい成形体を得ることができる。
【０２２９】
上記ＰＴＦＥ粉末（１０）としては、好ましくは、見掛け密度が０．６ｇ／ｃｍ３以上であり、測定用成形体ａ３の引張伸びが４５０％以上であるものである。
【０２３０】
上記ＰＴＦＥ粉末（１０）としては、上記ＰＴＦＥ粉末（Ｉ′）が好ましく、平均粒子径が１〜１３μｍである上記ＰＴＦＥ粉末（Ｉ）に上記造粒を行ったものがより好ましい。
【０２３１】
上記ＰＴＦＥ粉末（１０）としては特に限定されず、例えば、高い引張伸びが要求され、生産性を高めるために高い見掛け密度が要求される成形品、例えば、エンドレスタイプのシールリング等の成形に好適に用いることができる。
【０２３２】
（１１）本発明のＰＴＦＥ粉末は、測定用成形体ａ１の表面粗度Ｒａが１．５μｍ未満であり、測定用成形体ａ３の引張強度が４７．８ＭＰａ以上であることを特徴とするものである。本明細書において、このような特徴を有する本発明のＰＴＦＥ粉末を、「ＰＴＦＥ粉末（１１）」という。上記範囲内の表面粗度Ｒａ及び引張強度であると、表面平滑性に優れ、引張力を加えた場合であっても機械的強度に優れた成形体を得ることができる。
【０２３３】
上記ＰＴＦＥ粉末（１１）としては、上記ＰＴＦＥ粉末（Ｉ）、上記ＰＴＦＥ粉末（ＩＩ）及び上記ＰＴＦＥ粉末（ＩＩＩ）が好ましい。
【０２３４】
上記ＰＴＦＥ粉末（１１）としては、好ましくは、測定用成形体ａ１の表面粗度Ｒａが１．２μｍ未満であり、測定用成形体ａ３の引張強度が５０ＭＰａ以上であるもの、又は、測定用成形体ａ１の表面粗度Ｒａが１．５μｍ未満であり、測定用成形体ａ３の引張強度が６５ＭＰａ以上であるものであり、前者よりも後者の方が望ましい。
【０２３５】
前者としては、上記ＰＴＦＥ粉末（Ｉ）及び上記ＰＴＦＥ粉末（ＩＩ）が好ましく、これらはそれぞれ平均粒子径が１３〜６０μｍであるものがより好ましい。後者としては、上記ＰＴＦＥ粉末（ＩＩ）が好ましく、平均粒子径が１〜１３μｍである上記ＰＴＦＥ粉末（ＩＩ）がより好ましい。
【０２３６】
上記ＰＴＦＥ粉末（１１）としては、より好ましくは、測定用成形体ａ１の表面粗度Ｒａが１．５μｍ未満であり、測定用成形体ａ３の引張強度が６５ＭＰａ以上であるものである。
【０２３７】
上記ＰＴＦＥ粉末（１１）としては特に限定されず、例えば、低表面粗度が要求され、高い引張強度が要求される成形品、例えば、ボールバルブシートの成形に好適に用いることができる。
【０２３８】
（１２）本発明のＰＴＦＥ粉末は、測定用成形体ａ１の表面粗度Ｒａが１．２μｍ未満であり、測定用成形体ａ３の引張伸びが４２３％以上であることを特徴とするものである。本明細書において、このような特徴を有する本発明のＰＴＦＥ粉末を、「ＰＴＦＥ粉末（１２）」という。上記範囲内の表面粗度Ｒａ及び引張伸びであると、表面平滑性に優れ、引張り時に高い伸びを示し、機器・器具類等への装着時や加工時に切断しにくい成形体を得ることができる。
【０２３９】
上記ＰＴＦＥ粉末（１２）としては、上記ＰＴＦＥ粉末（Ｉ）、上記ＰＴＦＥ粉末（ＩＩ）、上記ＰＴＦＥ粉末（ＩＩＩ）及び上記ＰＴＦＥ粉末（Ｉ′）が好ましい。上記ＰＴＦＥ粉末（Ｉ′）としては、平均粒子径が６〜１３μｍである上記ＰＴＦＥ粉末（Ｉ）に上記造粒を行い、平均粒子径が２０〜２５０μｍであるものが好ましい。
【０２４０】
上記ＰＴＦＥ粉末（１２）としては、好ましくは、測定用成形体ａ１の表面粗度Ｒａが０．９２μｍ未満であり、測定用成形体ａ３の引張伸びが５５６％以上であるものである。このような上記ＰＴＦＥ粉末（１２）としては、上記ＰＴＦＥ粉末（Ｉ）及び上記ＰＴＦＥ粉末（ＩＩ）が好ましく、平均粒子径が１〜６μｍである上記ＰＴＦＥ粉末（Ｉ）及び平均粒子径が１〜１３μｍである上記ＰＴＦＥ粉末（ＩＩ）がより好ましい。
【０２４１】
上記ＰＴＦＥ粉末（１２）としては特に限定されず、例えば、機器・器具類等への装着時の高伸びと、切削することなく低表面粗度が要求される成形品、例えば、無切削のシールリングの成形に好適に用いることができる。
【０２４２】
（１３）本発明のＰＴＦＥ粉末は、見掛け密度が０．４５ｇ／ｃｍ３以上であり、測定用成形体ａ１の表面粗度Ｒａが２．４μｍ未満であり、測定用成形体ａ３の引張伸びが３７０％以上であることを特徴とするものである。本明細書において、このような特徴を有する本発明のＰＴＦＥ粉末を、「ＰＴＦＥ粉末（１３）」という。上記範囲内の見掛け密度、表面粗度Ｒａ及び引張伸びであると、ホッパーでのブリッジ防止、金型等の小型化等が可能になるとともに、表面平滑性に優れ、引張り時に高い伸びを示すので機器・器具類等への装着時や加工時に切断しにくい成形体を得ることができる。
【０２４３】
上記ＰＴＦＥ粉末（１３）としては、上記ＰＴＦＥ粉末（Ｉ′）及び上記ＰＴＦＥ粉末（ＩＩ′）が好ましい。
【０２４４】
上記ＰＴＦＥ粉末（１３）としては、好ましくは、見掛け密度が０．４５ｇ／ｃｍ３以上であり、測定用成形体ａ１の表面粗度Ｒａが１．９μｍ未満であり、測定用成形体ａ３の引張伸びが４００％以上であるもの、又は、見掛け密度が０．６ｇ／ｃｍ３以上であり、測定用成形体ａ１の表面粗度Ｒａが２．４μｍ未満であり、測定用成形体ａ３の引張伸びが３７０％以上であるものであり、前者よりも後者の方が望ましい。前者としては、上記ＰＴＦＥ粉末（Ｉ′）が好ましい。後者としては、上記ＰＴＦＥ粉末（Ｉ′）及び上記ＰＴＦＥ粉末（ＩＩ′）が好ましい。
【０２４５】
上記ＰＴＦＥ粉末（１３）としては、より好ましくは、流動度が４回以上であり、見掛け密度が０．６ｇ／ｃｍ３以上であり、測定用成形体ａ１の表面粗度Ｒａが１．９μｍ未満であり、測定用成形体ａ３の引張伸びが４００％以上であるものである。このような上記ＰＴＦＥ粉末（１３）としては、上記ＰＴＦＥ粉末（Ｉ′）が好ましい。
【０２４６】
上記ＰＴＦＥ粉末（１３）としては特に限定されず、例えば、生産性の点から高見掛け密度を有し、無切削時に低表面粗度を有し、機器・器具類等への装着時の高伸びが要求される成形品、例えば、無切削のシールリングの成形に好適に用いることができる。
【０２４７】
（１４）本発明のＰＴＦＥ粉末は、流動度が０．５回以上であり、測定用成形体ａ１の表面粗度Ｒａが２．４μｍ未満であり、測定用成形体ａ３の引張伸びが３７０％以上であることを特徴とするものである。本明細書において、このような特徴を有する本発明のＰＴＦＥ粉末を、「ＰＴＦＥ粉末（１４）」という。上記範囲内の流動度、表面粗度Ｒａ及び引張伸びであると、ホッパーでのブリッジ防止が可能になるとともに、表面平滑性に優れ、引張り時に高い伸びを示すので機器・器具類等への装着時や加工時に切断しにくい成形体を得ることができる。
【０２４８】
上記ＰＴＦＥ粉末（１４）としては、上記ＰＴＦＥ粉末（Ｉ′）及び上記ＰＴＦＥ粉末（ＩＩ′）が好ましい。
【０２４９】
上記ＰＴＦＥ粉末（１４）としては、好ましくは、流動度が４回以上であり、測定用成形体ａ１の表面粗度Ｒａが２．４μｍ未満であり、測定用成形体ａ３の引張伸びが３７０％以上であるもの、又は、流動度が４回以上であり、測定用成形体ａ１の表面粗度Ｒａが１．９μｍ未満であり、測定用成形体ａ３の引張伸びが４００％以上であるものであり、前者よりも後者の方が望ましい。前者としては、上記ＰＴＦＥ粉末（Ｉ′）及び上記ＰＴＦＥ粉末（ＩＩ′）が好ましい。後者としては、上記ＰＴＦＥ粉末（Ｉ′）が好ましい。
【０２５０】
上記ＰＴＦＥ粉末（１４）としては特に限定されず、例えば、生産性の点から高い粉末流動度を有し、無切削時に低表面粗度を有し、機器・器具類等への装着時の高伸びが要求される成形品、例えば、無切削のシールリングの成形に好適に用いることができる。
【０２５１】
（１５）本発明のＰＴＦＥ粉末は、流動度が０．５回以上であり、見掛け密度が０．４５ｇ／ｃｍ３以上であり、測定用成形体ａ１の表面粗度Ｒａが２．４μｍ未満であり、測定用成形体ａ３の引張伸びが３７０％以上であることを特徴とするものである。本明細書において、このような特徴を有する本発明のＰＴＦＥ粉末を、「ＰＴＦＥ粉末（１５）」という。上記範囲内の流動度、見掛け密度、表面粗度Ｒａ及び引張伸びであると、ホッパーでのブリッジ防止、金型等の小型化等が可能になるとともに、表面平滑性に優れ、引張り時に高い伸びを示すので機器・器具類等への装着時や加工時に切断しにくい成形体を得ることができる。
【０２５２】
上記ＰＴＦＥ粉末（１５）としては、上記ＰＴＦＥ粉末（Ｉ′）及び上記ＰＴＦＥ粉末（ＩＩ′）が好ましい。
【０２５３】
上記ＰＴＦＥ粉末（１５）としては、好ましくは、流動度が０．５回以上であり、見掛け密度が０．６ｇ／ｃｍ３以上であり、測定用成形体ａ１の表面粗度Ｒａが２．４μｍ未満であり、測定用成形体ａ３の引張伸びが３７０％以上であるもの、又は、流動度が４回以上であり、見掛け密度が０．４５ｇ／ｃｍ３以上であり、測定用成形体ａ１の表面粗度Ｒａが２．４μｍ未満であり、測定用成形体ａ３の引張伸びが３７０％以上であるものであり、後者の方が望ましい。
【０２５４】
上記ＰＴＦＥ粉末（１５）としては、より好ましくは、流動度が４回以上であり、見掛け密度が０．６ｇ／ｃｍ３以上であり、測定用成形体ａ１の表面粗度Ｒａが２．４μｍ未満であり、測定用成形体ａ３の引張伸びが３７０％以上であるものである。
【０２５５】
上記ＰＴＦＥ粉末（１５）としては特に限定されず、例えば、生産性の点から高流動度と高見掛け密度とを有し、無切削時に低表面粗度を有し、機器・器具類等への装着時の高伸びが要求される成形品、例えば、無切削のシールリングの成形に好適に用いることができる。
【０２５６】
（１６）本発明のＰＴＦＥ粉末は、測定用成形体ａ１の表面粗度Ｒａが０．９２μｍ未満であり、測定用成形体ａ２の絶縁破壊電圧が１０ｋＶ以上であることを特徴とするものである。本明細書において、このような特徴を有する本発明のＰＴＦＥ粉末を、「ＰＴＦＥ粉末（１６）」という。上記範囲内の表面粗度Ｒａ及び絶縁破壊電圧であると、表面平滑性に優れ、絶縁破壊強度の高い成形体を得ることができる。
【０２５７】
上記ＰＴＦＥ粉末（１６）としては、上記ＰＴＦＥ粉末（Ｉ）及び上記ＰＴＦＥ粉末（ＩＩＩ）が好ましく、平均粒子径が１〜２５μｍである上記ＰＴＦＥ粉末（Ｉ）及び平均粒子径が１〜１３μｍである上記ＰＴＦＥ粉末（ＩＩＩ）がより好ましい。
【０２５８】
上記ＰＴＦＥ粉末（１６）としては、好ましくは、測定用成形体ａ１の表面粗度Ｒａが０．８μｍ未満であり、測定用成形体ａ２の絶縁破壊電圧が１２ｋＶ以上であるものである。このような上記ＰＴＦＥ粉末（１６）としては、平均粒子径が１〜２５μｍである上記ＰＴＦＥ粉末（Ｉ）が好ましい。
【０２５９】
上記ＰＴＦＥ粉末（１６）としては特に限定されず、例えば、低表面粗度が要求され、高い絶縁破壊電圧が要求される成形品、例えば、絶縁テープ、絶縁ノズル等の成形に好適に用いることができる。
【０２６０】
（１７）本発明のＰＴＦＥ粉末は、見掛け密度が０．４５ｇ／ｃｍ３以上であり、測定用成形体ａ１の表面粗度Ｒａが２．５μｍ未満であり、測定用成形体ａ２の絶縁破壊電圧が８．５ｋＶ以上であることを特徴とするものである。本明細書において、このような特徴を有する本発明のＰＴＦＥ粉末を、「ＰＴＦＥ粉末（１７）」という。上記範囲内の見掛け密度、表面粗度Ｒａ及び絶縁破壊電圧であると、ホッパーでのブリッジ防止、金型等の小型化等が可能になるとともに、表面平滑性に優れ、絶縁破壊強度の高い成形体を得ることができる。
【０２６１】
上記ＰＴＦＥ粉末（１７）としては、上記ＰＴＦＥ粉末（Ｉ′）及び上記ＰＴＦＥ粉末（ＩＩ′）が好ましい。
【０２６２】
上記ＰＴＦＥ粉末（１７）としては、好ましくは、見掛け密度が０．６ｇ／ｃｍ３以上であり、測定用成形体ａ１の表面粗度Ｒａが２．５μｍ未満であり、測定用成形体ａ２の絶縁破壊電圧が８．５ｋＶ以上であるものである。
【０２６３】
上記ＰＴＦＥ粉末（１７）としては、より好ましくは、見掛け密度が０．８ｇ／ｃｍ３以上であり、測定用成形体ａ１の表面粗度Ｒａが２．５μｍ未満であり、測定用成形体ａ２の絶縁破壊電圧が８．５ｋＶ以上であるものである。このような上記ＰＴＦＥ粉末（１７）としては、上記ＰＴＦＥ粉末（Ｉ′）が好ましい。
【０２６４】
上記ＰＴＦＥ粉末（１７）としては特に限定されず、例えば、生産性の点から高い見掛け密度が要求され、低表面粗度と高い絶縁破壊電圧とが要求される成形品、例えば、絶縁テープ、絶縁ノズル等の成形に好適に用いることができる。
【０２６５】
（１８）本発明のＰＴＦＥ粉末は、流動度が０．５回以上であり、測定用成形体ａ１の表面粗度Ｒａが２．５μｍ未満であり、測定用成形体ａ２の絶縁破壊電圧が８．５ｋＶ以上であることを特徴とするものである。本明細書において、このような特徴を有する本発明のＰＴＦＥ粉末を、「ＰＴＦＥ粉末（１８）」という。上記範囲内の流動度、表面粗度Ｒａ及び絶縁破壊電圧であると、ホッパーでのブリッジ防止が可能になるとともに、表面平滑性に優れ、絶縁破壊強度の高い成形体を得ることができる。
【０２６６】
上記ＰＴＦＥ粉末（１８）としては、上記ＰＴＦＥ粉末（Ｉ′）及び上記ＰＴＦＥ粉末（ＩＩ′）が好ましい。
【０２６７】
上記ＰＴＦＥ粉末（１８）としては、好ましくは、流動度が０．５回以上であり、測定用成形体ａ１の表面粗度Ｒａが１．９μｍ未満であり、測定用成形体ａ２の絶縁破壊電圧が９．１ｋＶ以上であるもの、又は、流動度が４回以上であり、測定用成形体ａ１の表面粗度Ｒａが２．５μｍ未満であり、測定用成形体ａ２の絶縁破壊電圧が８．５ｋＶ以上であるものであり、後者の方が望ましい。
【０２６８】
上記ＰＴＦＥ粉末（１８）としては、より好ましくは、流動度が４回以上であり、測定用成形体ａ１の表面粗度Ｒａが１．９μｍ未満であり、測定用成形体ａ２の絶縁破壊電圧が９．１ｋＶ以上であるものである。このような上記ＰＴＦＥ粉末（１８）としては、上記ＰＴＦＥ粉末（Ｉ′）が好ましい。
【０２６９】
上記ＰＴＦＥ粉末（１８）としては特に限定されず、例えば、生産性の点から高い粉末流動性が要求され、低表面粗度と高い絶縁破壊電圧とが要求される成形品、例えば、絶縁テープ、絶縁ノズル等の成形に好適に用いることができる。
【０２７０】
（１９）本発明のＰＴＦＥ粉末は、流動度が０．５回以上であり、見掛け密度が０．４５ｇ／ｃｍ３以上であり、測定用成形体ａ１の成形品の表面粗度Ｒａが２．５μｍ未満であり、測定用成形体ａ２の絶縁破壊電圧が８．５ｋＶ以上であることを特徴とするものである。本明細書において、このような特徴を有する本発明のＰＴＦＥ粉末を、「ＰＴＦＥ粉末（１９）」という。上記範囲内の流動度、見掛け密度、表面粗度Ｒａ及び絶縁破壊電圧であると、ホッパーでのブリッジ防止、金型等の小型化等が可能になるとともに、表面平滑性に優れ、絶縁破壊強度の高い成形体を得ることができる。
【０２７１】
上記ＰＴＦＥ粉末（１９）としては、上記ＰＴＦＥ粉末（Ｉ′）及び上記ＰＴＦＥ粉末（ＩＩ′）が好ましい。
【０２７２】
上記ＰＴＦＥ粉末（１９）としては、好ましくは、流動度が０．５回以上であり、見掛け密度が０．６ｇ／ｃｍ３以上であり、測定用成形体ａ１の成形品の表面粗度Ｒａが２．５μｍ未満であり、測定用成形体ａ２の絶縁破壊電圧が８．５ｋＶ以上であるもの、又は、流動度が４回以上であり、見掛け密度が０．４５ｇ／ｃｍ３以上であり、測定用成形体ａ１の成形品の表面粗度Ｒａが２．５μｍ未満であり、測定用成形体ａ２の絶縁破壊電圧が８．５ｋＶ以上であるものであり、後者の方が望ましい。
【０２７３】
上記ＰＴＦＥ粉末（１９）としては、より好ましくは、流動度が４回以上であり、見掛け密度が０．６ｇ／ｃｍ３以上であり、測定用成形体ａ１の成形品の表面粗度Ｒａが２．５μｍ未満であり、測定用成形体ａ２の絶縁破壊電圧が８．５ｋＶ以上であるものである。
【０２７４】
上記ＰＴＦＥ粉末（１９）としては特に限定されず、例えば、生産性の点から高い粉末流動性と見掛け密度とが要求され、低表面粗度と高い絶縁破壊電圧とが要求される成形品、例えば、絶縁テープ、絶縁ノズル等の成形に好適に用いることができる。
【０２７５】
（２０）本発明のＰＴＦＥ粉末は、測定用成形体ａ３の引張強度が４７．８ＭＰａ以上であり、測定用成形体ａ３の引張伸びが４５１％以上であることを特徴とするものである。本明細書において、このような特徴を有する本発明のＰＴＦＥ粉末を、「ＰＴＦＥ粉末（２０）」という。上記範囲内の引張強度及び引張伸びであると、引張力を加えた場合であっても機械的強度に優れるとともに、高い伸びを示し、機器・器具類等への装着時や加工時に切断しにくい成形体を得ることができる。
【０２７６】
上記ＰＴＦＥ粉末（２０）としては、上記ＰＴＦＥ粉末（Ｉ）、上記ＰＴＦＥ粉末（ＩＩ）及び上記ＰＴＦＥ粉末（ＩＩＩ）が好ましい。
【０２７７】
上記ＰＴＦＥ粉末（２０）としては、好ましくは、測定用成形体ａ３の引張強度が５０ＭＰａ以上であり、測定用成形体ａ３の引張伸びが５００％以上であるものである。このような上記ＰＴＦＥ粉末（２０）としては、上記ＰＴＦＥ粉末（ＩＩ）が好ましい。
【０２７８】
上記ＰＴＦＥ粉末（２０）としては、より好ましくは、測定用成形体ａ３の引張強度が６５ＭＰａ以上であり、測定用成形体ａ３の引張伸びが５５０％以上であるものである。
【０２７９】
上記ＰＴＦＥ粉末（２０）としては特に限定されず、例えば、機器・器具類等への装着時の高伸びと高強度とが要求される成形品、例えば、エンドレスタイプのシールリングの成形に好適に用いることができる。
【０２８０】
（２１）本発明のＰＴＦＥ粉末は、測定用成形体ａ２の絶縁破壊電圧が１１．５ｋＶ以上であり、測定用成形体ａ３の引張強度が４７．８ＭＰａ以上であることを特徴とするものである。本明細書において、このような特徴を有する本発明のＰＴＦＥ粉末を、「ＰＴＦＥ粉末（２１）」という。上記範囲内の絶縁破壊電圧及び引張強度であると、絶縁破壊強度が高く、引張力を加えた場合であっても機械的強度に優れた成形体を得ることができる。
【０２８１】
上記ＰＴＦＥ粉末（２１）としては、上記ＰＴＦＥ粉末（Ｉ）、上記ＰＴＦＥ粉末（ＩＩ）及び上記ＰＴＦＥ粉末（ＩＩＩ）が好ましい。
【０２８２】
上記ＰＴＦＥ粉末（２１）としては、好ましくは、測定用成形体ａ２の絶縁破壊電圧が１２ｋＶ以上であり、測定用成形体ａ３の引張強度が５０ＭＰａ以上であるものである。このような上記ＰＴＦＥ粉末（２１）としては、上記ＰＴＦＥ粉末（Ｉ）及び上記ＰＴＦＥ粉末（ＩＩ）が好ましく、上記ＰＴＦＥ粉末（Ｉ）としては、平均粒子径が１３〜６０μｍであるものが好ましい。
【０２８３】
上記ＰＴＦＥ粉末（２１）としては、より好ましくは、測定用成形体ａ２の絶縁破壊電圧が１３ｋＶ以上であり、測定用成形体ａ３の引張強度が６５ＭＰａ以上であるものである。このような上記ＰＴＦＥ粉末（２１）としては、上記ＰＴＦＥ粉末（ＩＩ）が好ましい。
【０２８４】
上記ＰＴＦＥ粉末（２１）としては特に限定されず、例えば、高い破壊電圧と、機器・器具類等へ巻き付け時に高強度が要求される成形品、例えば、絶縁テープ、絶縁ノズルの成形に好適に用いることができる。
【０２８５】
（２２）本発明のＰＴＦＥ粉末は、測定用成形体ａ２の絶縁破壊電圧が１０ｋＶ以上であり、測定用成形体ａ３の引張伸びが５５６％以上であることを特徴とするものである。本明細書において、このような特徴を有する本発明のＰＴＦＥ粉末を、「ＰＴＦＥ粉末（２２）」という。上記範囲内の絶縁破壊電圧及び引張伸びであると、絶縁破壊強度が高く、引張り時に高い伸びを示し、機器・器具類等への装着時や加工時に切断しにくい成形体を得ることができる。
【０２８６】
上記ＰＴＦＥ粉末（２２）としては、上記ＰＴＦＥ粉末（Ｉ）、上記ＰＴＦＥ粉末（ＩＩ）及び上記ＰＴＦＥ粉末（ＩＩＩ）が好ましく、平均粒子径が１〜６μｍである上記ＰＴＦＥ粉末（Ｉ）、平均粒子径が１〜６μｍである上記ＰＴＦＥ粉末（ＩＩ）及び平均粒子径が１〜１３μｍである上記ＰＴＦＥ粉末（ＩＩＩ）がより好ましい。
【０２８７】
上記ＰＴＦＥ粉末（２２）としては、好ましくは、測定用成形体ａ２の絶縁破壊電圧が１３ｋＶ以上であり、測定用成形体ａ３の引張伸びが６００％以上であるものである。このような上記ＰＴＦＥ粉末（２２）としては、平均粒子径が１〜１３μｍである上記ＰＴＦＶ粉末（ＩＩＩ）が好ましい。
【０２８８】
上記ＰＴＦＥ粉末（２２）としては特に限定されず、例えば、高い絶縁破壊電圧と、機器・器具類等への装着時の高伸びが要求される成形品、例えば、絶縁テープ、絶縁ノズルの成形に好適に用いることができる。
【０２８９】
（２３）本発明のＰＴＦＥ粉末は、測定用成形体ａ１の表面粗度Ｒａが１．２μｍ未満であり、測定用成形体ａ３の引張強度が４７．８ＭＰａ以上であり、測定用成形体ａ３の引張伸びが４２３％以上であることを特徴とするものである。本明細書において、このような特徴を有する本発明のＰＴＦＥ粉末を、「ＰＴＦＥ粉末（２３）」という。上記範囲内の表面粗度Ｒａ、引張強度及び引張伸びであると、表面平滑性に優れ、引張力を加えた場合であっても、機械的強度に優れ、高い伸びを示して機器・器具類等への装着時や加工時に切断しにくい成形体を得ることができる。
【０２９０】
上記ＰＴＦＥ粉末（２３）としては、上記ＰＴＦＥ粉末（Ｉ）、上記ＰＴＦＥ粉末（ＩＩ）及び上記ＰＴＦＥ粉末（ＩＩＩ）が好ましい。
【０２９１】
上記ＰＴＦＥ粉末（２３）としては、好ましくは、測定用成形体ａ１の表面粗度Ｒａが０．９２μｍ未満であり、測定用成形体ａ３の引張強度が４７．８ＭＰａ以上であり、測定用成形体ａ３の引張伸びが５５６％以上であるものである。このような上記ＰＴＦＥ粉末（２３）としては、平均粒子径が１〜１３μｍである上記ＰＴＦＥ粉末（ＩＩＩ）が好ましい。
【０２９２】
上記ＰＴＦＥ粉末（２３）としては特に限定されず、例えば、無切削時に低表面粗度を有し、機器・器具類等への装着時の高強度と高伸びとが要求される成形品、例えば、無切削のシールリングの成形に好適に用いることができる。
【０２９３】
（２４）本発明のＰＴＦＥ粉末は、測定用成形体ａ２の絶縁破壊電圧が１０ｋＶ以上であり、測定用成形体ａ３の引張強度が４７．８ＭＰａ以上であり、測定用成形体ａ３の引張伸びが４５１％以上であることを特徴とするものである。本明細書において、このような特徴を有する本発明のＰＴＦＥ粉末を、「ＰＴＦＥ粉末（２４）」という。上記範囲内の絶縁破壊電圧、引張強度及び引張伸びであると、絶縁破壊強度が高く、引張力を加えた場合であっても、機械的強度に優れ、高い伸びを示して機器・器具類等への装着時や加工時に切断しにくい成形体を得ることができる。
【０２９４】
上記ＰＴＦＥ粉末（２４）としては、上記ＰＴＦＥ粉末（Ｉ）、上記ＰＴＦＥ粉末（ＩＩ）及び上記ＰＴＦＥ粉末（ＩＩＩ）が好ましく、平均粒子径が６〜１３μｍである上記ＰＴＦＥ粉末（Ｉ）、平均粒子径が１〜１３μｍである上記ＰＴＦＥ粉末（ＩＩ）及び平均粒子径が１〜１３μｍである上記ＰＴＦＥ粉末（ＩＩＩ）がより好ましい。
【０２９５】
上記ＰＴＦＥ粉末（２４）としては、好ましくは、測定用成形体ａ２の絶縁破壊電圧が１３ｋＶ以上であり、測定用成形体ａ３の引張強度が４７．８ＭＰａ以上であり、測定用成形体ａ３の引張伸びが４５１％以上であるものである。
【０２９６】
上記ＰＴＦＥ粉末（２４）としては、より好ましくは、測定用成形体ａ２の絶縁破壊電圧が１３ｋＶ以上であり、測定用成形体ａ３の引張強度が６５ＭＰａ以上であり、測定用成形体ａ３の引張伸びが５００％以上であるものである。このような上記ＰＴＦＥ粉末（２４）としては、平均粒子径が６〜１３μｍである上記ＰＴＦＥ粉末（ＩＩ）が好ましい。
【０２９７】
上記ＰＴＦＥ粉末（２４）としては特に限定されないが、高い絶縁破壊電圧と、機器・器具類等への装着時の高強度と高伸びとが要求される成形品、例えば、絶縁テープ、絶縁ノズルの成形に好適に用いることができる。
【０２９８】
本発明のＰＴＦＥ粉末は、上述のように、成形体において、表面粗度Ｒａ、引張強度及び／又は引張伸びを従来よりも向上させることができ、また、絶縁破壊強度を良好にすることができ、所望により、見掛け密度及び／又は粉末流動性にも優れたものにすることができるものである。
【０２９９】
従って、本発明のＰＴＦＥ粉末は、上述のように、これらの成形体物性の少なくとも１つが要求される成形品、切削等の表面平滑化処理が望まれない成形品等の各種成形品の成形に好適に用いることができる。本発明のＰＴＦＥ粉末は、また、圧縮成形時の加圧を低くしてもこれらの成形体物性に優れる点から、いわゆる大物の成形品の成形にも好適である。
【０３００】
本発明のＰＴＦＥ粉末を用いる成形の方法としては特に限定されず、例えば、ＰＴＦＥ系ポリマーの形成用粉末に通常用いられる方法等が用いられ、例えば、圧縮成形、ラム押出成形法等の焼結成形法に好適に用いられる。各成形方法の成形条件としては特に限定されず、例えば従来公知の方法を用いることができ、用途に応じて適宜選択することができる。
【０３０１】
本発明のＰＴＦＥ粉末を用いた成形時には、所望により優れた粉体物性が得られるので、ホッパーでのブリッジの防止、成形機の金型や細径のシリンダーへの均一な充填等の取扱い性の向上や、金型等の小型化が可能となり、例えば自動圧縮成形機等にも好適に用いることができる。
【０３０２】
本発明のＰＴＦＥ成形用粉末製造方法は、ＰＴＦＥ成形用粉末を製造するためのものである。
【０３０３】
本明細書において、上記「ＰＴＦＥ成形用粉末」とは、ＰＴＦＥ系ポリマーからなる粉末状固体であって、成形に用いられるものであり、本発明のＰＴＦＥ成形用粉末製造方法により得られるものを意味する。上記ＰＴＦＥ系ポリマーは、本発明のＰＴＦＥ粉末について上述したように、変性ＰＴＦＥ及び／又は非変性ＰＴＦＥからなるものである。上記成形としては特に限定されないが、圧縮成形、ラム押出成形、等圧圧縮成形等に好適に用いることができる。
【０３０４】
本発明のＰＴＦＥ成形用粉末製造方法は、ＰＴＦＥ未粉砕粉末を粉砕することよりなるものである。
【０３０５】
上記ＰＴＦＥ未粉砕粉末は、懸濁重合により得られたＰＴＦＥ系ポリマーからなるものである。
【０３０６】
上記ＰＴＦＥ未粉砕粉末は、懸濁重合により得られたものであれば、非変性ＰＴＦＥのみからなるものであってもよいし、変性ＰＴＦＥのみからなるものであってもよいし、非変性ＰＴＦＥ及び変性ＰＴＦＥからなるものであってもよいし、これらに加えフィラー、添加剤等を含有する混合物であってもよい。
【０３０７】
上記「変性ＰＴＦＥ」は、本発明のＰＴＦＥ粉末について上述したように、単量体成分としてテトラフルオロエチレン〔ＴＦＥ〕及び少量のその他の共単量体を含有し、共重合することにより得られる共重合体を意味する。
【０３０８】
上記その他の共単量体としては、本発明のＰＴＦＥ粉末について上述したその他の共単量体と同様である。
【０３０９】
上記変性ＰＴＦＥにおいて、上記テトラフルオロエチレンと、上記その他の共単量体とのモル比としては、種類によるが、上記テトラフルオロエチレン：上記その他の共単量体が９９：１〜９９．９９９：０．００１であることが好ましい。上記その他の共単量体の含有率が０．００１モル％未満であると、耐クリープ性（全変形）が低下する場合があり、１モル％を超えると、引張強度等が低下しやすく、また、高価なパーフルオロ（ビニルエーテル）を用いる場合、含有率に見合った耐クリープ性の改善がみられず経済的に不利となる場合がある。更に好ましくは、９９．９７：０．０３〜９９．８：０．２である。上記その他の共単量体の含有率は、上記テトラフルオロエチレンと上記その他の共単量体との合計モル数の０．０３モル％がより好ましい下限であり、０．２モル％がより好ましい上限である。
【０３１０】
本発明のＰＴＦＥ成形用粉末製造方法において、上記変性ＰＴＦＥは、結晶化熱が１８〜２５Ｊ／ｇであるものが好ましい。
【０３１１】
結晶化熱は、上述したように、ＰＴＦＥ系ポリマーの分子量の指標となるものであり、結晶化熱が高いほど、分子量が高い傾向にある。上記変性ＰＴＦＥは、上記範囲内の結晶化熱を有することにより比較的高分子量を有することとなり、得られる上記ＰＴＦＥ成形用粉末から成形される成形体は、後述する成形体物性に優れる傾向にある。より好ましい上限は２３．５Ｊ／ｇであり、より好ましくは、１８〜２３．５Ｊ／ｇである。
【０３１２】
上記変性ＰＴＦＥは、標準比重〔ＳＳＧ〕が２．１６以下であるものが好ましい。ＳＳＧは、ＰＴＦＥ系ポリマーの分子量の指標となるものであり、ＳＳＧが低いほど、分子量が高い傾向にある。上記範囲内のＳＳＧであれば、上記変性ＰＴＦＥは比較的高分子量であることとなり、得られる上記ＰＴＦＥ成形用粉末から成形される成形体は、後述する成形体物性に優れる傾向にある。好ましい下限は２．１４であり、好ましくは２．１４〜２．１６である。
【０３１３】
本明細書において、ＳＳＧは、ＡＳＴＭ  Ｄ−４８９４に準じて、測定する。被測定粉末１２ｇを直径２８．６ｍｍの円筒状金型で成形し、得られた成形物を、初期温度２９０℃に設定し、昇温速度１２０℃／時で３６０℃まで昇温し、この温度で３０分保持し、次いで降温速度６０℃／時で２９４℃まで冷却し、この温度で２４分保持する焼成条件で焼成し、得られた焼成物を、自動比重計（商品名、島津製作所社製）を用いて測定する。
【０３１４】
上記変性ＰＴＦＥとしては、例えば平均分子量、共重合組成、ＳＳＧ及び／又は結晶化熱が異なるものを１種又は２種以上用いてよい。
【０３１５】
本明細書において、上記「非変性ＰＴＦＥ」とは、本発明のＰＴＦＥ粉末について上述した非変性ＰＴＦＥと同様に、単量体成分として上記その他の共単量体を含有せずに重合することにより得られるＴＦＥのホモポリマーを意味する。
【０３１６】
上記非変性ＰＴＦＥは、アモルファスインデックス〔ＡＩ〕が０．２５以上であることが好ましい。
【０３１７】
従って、上記非変性ＰＴＦＥ（ホモＰＴＦＥ）は、本発明のＰＴＦＥ粉末について上述したように、上記範囲内のＡＩ値を有することにより結晶化度が極めて低いこととなり、得られる上記ＰＴＦＥ成形用粉末から成形される成形体は、後述する成形体物性に優れる傾向にある。ＡＩは、０．２５〜０．４であってよいが、好ましい下限は０．３であり、好ましくは、０．３〜０．４である。
【０３１８】
上記非変性ＰＴＦＥとしては、例えばＡＩ値及び／又は平均分子量が異なるものを１種又は２種以上用いてもよい。
【０３１９】
本発明のＰＴＦＥ成形用粉末製造方法において、上記ＰＴＦＥ系ポリマーは、懸濁重合により得られるものである。
【０３２０】
上記懸濁重合の条件としては特に限定されないが、本発明のＰＴＦＥ粉末について上述した懸濁重合と同様に、例えばＷＯ９３／１６１２６号公報に記載された方法により行うことが好ましい。
【０３２１】
上記変性ＰＴＦＥの重合反応においては、上述の範囲内の半減期又は分解量を有する開始剤を選択したり、重合温度や重合時間を調整すること等により、上述の範囲内の結晶化熱を有するように調整することができる。
【０３２２】
上記非変性ＰＴＦＥの重合反応においては、例えば、ＰＴＦＥ系ポリマーの重合温度を比較的低くすること等により、上述の範囲内のＡＩ値を得ることができる。上述の範囲のＡＩ値を容易に得ることができるＰＴＦＥ系ポリマーの重合温度は、上述のＰＴＦＥ粉末（Ｉ）のＡＩに関して説明した重合温度と同様である。
【０３２３】
上記重合においては、本発明のＰＴＦＥ粉末について上述した重合と同様に、乳化剤を添加してもよい。
【０３２４】
重合時間は、通常、８〜２５時間である。
【０３２５】
上記重合により得られる上記ＰＴＦＥ系ポリマーは、重合上がりの原粉末として取り出すことができる。
【０３２６】
本発明のＰＴＦＥ成形用粉末製造方法は、上記ＰＴＦＥ未粉砕粉末を粉砕することよりなるものである。
【０３２７】
本明細書において、上記「ＰＴＦＥ未粉砕粉末」とは、本発明のＰＴＦＥ粉末について上述したように、ＰＴＦＥ系ポリマーの重合上がりの原粉末に対し、必要に応じ、粗粉砕、洗浄及び／又は乾燥を行ったものであって、上記粉砕又は造粒の何れをも行っていないものを意味する。
【０３２８】
従って、上記ＰＴＦＥ未粉砕粉末としては、上記ＰＴＦＥ系ポリマーの重合上がりの原粉末であってもよいし、上記重合上がりの原粉末に対し、必要に応じ、粗粉砕、洗浄及び／又は乾燥の各処理を施したものであってもよい。
【０３２９】
上記粗粉砕、上記洗浄及び上記乾燥の方法としては、特に限定されず、例えば、本発明のＰＴＦＥ粉末について上述したように、従来公知の方法を用いることができる。
【０３３０】
上記粉砕は、得られる粒子が実質的に繊維化しないように行うものであることを特徴とする。
【０３３１】
上記粉砕は、得られるＰＴＦＥ成形用粉末が「実質的に繊維化しない」ものであれば、少量の繊維化が生じるものであってもよい。
【０３３２】
上記粉砕により得られる粒子が実質的に繊維化していないことは、本発明のＰＴＦＥ粉末について上述したように、例えば得られた粒子を電子顕微鏡写真により観察した場合、粒子表面に繊維状片が実質的に出ておらず、滑らかな曲面を有することによっても示すことができる。
【０３３３】
上記粉砕の方法としては、例えば、粉砕時に加える剪断力をできるだけ少なくすることができるものが好ましい。このような上記粉砕の方法としては特に限定されず、例えば、エアージェット粉砕法、冷凍粉砕法、冷凍エアージェット粉砕法、ウォータージェット粉砕法等が挙げられる。上記粉砕の方法は、１種又は２種以上を用いることができる。
【０３３４】
上記エアージェット粉砕法は、圧縮空気を噴射することにより被粉砕樹脂粒子を粉砕する方法である。上記エアージェット粉砕法は、例えばエアージェット粉砕機を用いて行うことができる。このような粉砕方法としては、例えば、特願２０００−１６５０３５号公報及び特願２０００−３１９６６８号公報に記載された方法等を用いることができる。
【０３３５】
上記エアージェット粉砕法としては、例えば、ジェット粉砕装置における粉砕室の上部又は下部から連続して供給される被粉砕樹脂粒子を流動化させながら、上記粉砕室に配置されるジェットノズルから圧縮空気を粉砕室の軸心上に向けて噴射し、被粉砕樹脂粒子同士を衝突させ、更に上記粉砕室の底壁に衝突させることにより粉砕し、目的とする粒子径の粉砕樹脂粒子を回収する方法等が挙げられる。
【０３３６】
上記ジェットノズルとしては、例えば直径が５〜１０ｍｍのものを３〜５本用いることができる。上記圧縮空気としては、例えば３〜３０ｍ３／分のものを用いることができる。
【０３３７】
上記粉砕室の底壁としては、上記ジェットノズルに対して平行な平坦面を全面又は一部に有するもの（以下、「底壁ａ」という）、又は、円錐形の突起が上記噴射点の直下に形成されたもの（以下、「底壁ｂ」という）を用いる。上記底壁ａとしては、底壁自体を上記平坦面としたもの、例えば図３の部分切欠斜視図に示すようなものであってもよいし、底壁に設けられた円錐台形の平坦な頂面を上記平坦面としたもの、例えば図４の要部縦断面図に示すようなものであってもよい。
【０３３８】
上記ジェット粉砕装置としては特に限定されず、例えば、図３及び図４に示すジェット粉砕装置Ａ等が挙げられる。上記ジェット粉砕装置Ａは、図３及び図４に示すように、円筒状の粉砕室１と、上記粉砕室１の上部に配置される被粉砕樹脂粒子の原料供給手段と、上記粉砕室１の上部に配置され、粉砕された粉砕樹脂粒子を分級する分級手段２と、上記粉砕室１の底壁３から胴部４の所定の部位に上記粉砕室１内の噴射点（軸心上の１点）５に向けて配置される３本のジェットノズル６と、圧縮空気発生手段と、発生した圧縮空気を上記ジェットノズル６に供給するガスマニホールド７及び配管８と、分級された製品を捕捉する粉集器とを備えている。上記原料供給手段としては、ホッパー等を用いることができ、上記粉砕室１に供給管９により接続されている。上記分級手段は、分級器ローター１０と回転駆動モータとからなるものを用いることができる。上記分級器ローター１０と粉集器とは排出管１１により接続されている。
【０３３９】
上記ジェット粉砕装置Ａでは、上記粉砕室１の上部供給口１３に矢印Ｓ方向からから被粉砕樹脂粒子が連続して投入され、上記粉砕室１内を落下するが、上記ジェットノズル６から噴射される圧縮空気の噴射流により上記噴射点に吹付けられ、上記噴射点の周囲に形成される粉砕領域で被粉砕樹脂粒子同士が衝突して粉砕される。次いで上記噴射点の周辺で衝突して飛散した粉砕粒子の大部分は、上記ジェットノズル６からの噴射流によって上記底壁３の平坦面に衝突し、更に粉砕される。このとき、上記ジェットノズル６が粉砕効率の良い位置に配置されているので効率良く被粉砕樹脂粒子を粉砕することができ、微粉砕された粒子の量が多くなる。このようにして粉砕された樹脂粒子は、上記粉砕室１の上部に配置される分級装置の上記分級器ローター１０の回転力により上記排出管１１を通して吸引され、集粉器に集められ、回収される。
【０３４０】
上記底壁ａとして図４に示すものは、粉砕室１の底壁３に円錐台形の突起２０が形成され、この円錐台形の頂部が平坦面２１を形成している。
【０３４１】
上記底壁ｂは、上記底壁ａ１の平坦面に代わり、円錐形の突起を設けたものである。上記円錐形の突起を設けることにより、上記噴射点で相互に衝突し粉砕された樹脂粒子が突起の表面に衝突することにより、粉砕を促進させるとともに、上記粉砕室内の空気の流れをスムーズにし、被粉砕樹脂粒子の流動を促進することにより粒子の衝突効率を向上させ、更に粉砕樹脂粒子の回収をも容易にすることができる。
【０３４２】
上記冷凍粉砕法は、冷凍させた状態にある被粉砕樹脂粒子を、ハンマーミル等による衝撃力を利用することにより粉砕する方法である。上記冷凍させた状態にある被粉砕樹脂粒子は、通常、−１００℃以下であり、例えば、−１４０〜−１１０℃等であってよい。
【０３４３】
上記冷凍粉砕法は、例えば冷凍粉砕機を用いて行うことができる。上記冷凍粉砕法としては、例えば、液体窒素等の低温の液体気体とともに粉砕機に供給すること等により冷凍させた被粉砕樹脂粒子を、ハンマーミル状の衝撃式粉砕機によって粉砕する方法等が挙げられる。
【０３４４】
上記冷凍エアージェット粉砕法は、冷凍させた状態にある被粉砕樹脂粒子を、圧縮空気を噴射することにより粉砕する方法である。上記冷凍させた状態にある被粉砕樹脂粒子は、上記冷凍粉砕法と同様、通常、−１００℃以下であり、例えば、−１４０〜−１１０℃等であってよい。
【０３４５】
上記冷凍エアージェット粉砕法は、例えば上記冷凍エアージェット粉砕機を用いて行うことができる。上記冷凍エアージェット粉砕法としては、例えば、液体窒素等の液化ガスとともに粉砕機に供給すること等により冷凍させた被粉砕樹脂粒子を、上記エアージェット粉砕法と同様、圧縮空気を噴射して粉砕する方法等が挙げられる。
【０３４６】
上記ウォータージェット粉砕法は、被粉砕樹脂粒子を、水を噴射することにより粉砕する方法である。上記ウォータージェット粉砕法は、例えばウォータージェット粉砕機を用いて行うことができる。上記ウォータージェット粉砕法としては、例えば、粉砕機の粉砕室内のジェットノズルから噴出させた水により、被粉砕樹脂粒子を粉砕させる方法等が挙げられる。
【０３４７】
上記粉砕の方法としては、冷凍粉砕法、冷凍エアージェット粉砕法及びエアージェット粉砕法が好ましく、冷凍エアージェット粉砕法がより好ましい。
【０３４８】
本発明のＰＴＦＥ成形用粉末製造方法において、上記粉砕は、上記粉砕の後における上記ＰＴＦＥ未粉砕粉末の平均粒子径が１００μｍ以下となるように行うことが好ましい。上記粉砕によれば、このように微小な粒子を実質的に繊維化させることなく得ることができる。上記平均粒子径は、例えば１〜１００μｍであってよく、緻密で成形体物性に優れた成形体を得ることができる点から、例えば、好ましい下限は３μｍであり、好ましい上限は６０μｍであり、３〜６０μｍが好ましい。上記平均粒子径は、目的とする成形体物性に応じて後述のように適切な値となるように、例えば上記粉砕や上記分級の条件等を調節することによって、上記範囲内で調整することができる。
【０３４９】
上記粉砕の後における平均粒子径は、本発明のＰＴＦＥ粉末について上述した場合と同様に、ドライレーザー法に準じて得られる値である。
【０３５０】
なお、従来の粉砕により得られる粒子は、粒子径が小さいほど繊維化の程度が大きくなっており、繊維化させずに微粉砕することは困難であった。このような繊維化は、粉砕後の平均粒子径が、例えば１００μｍ以下、特に６０μｍ以下である場合、顕著であった。しかしながら、上記ＰＴＦＥ成形用粉末としては、平均粒子径が例えば１００μｍ以下であり、かつ、実質的に繊維化していない粒子を得ることができる。
【０３５１】
上記粉砕により、上記ＰＴＦＥ成形用粉末が得られる。
【０３５２】
上記ＰＴＦＥ成形用粉末は、所望により、上記粉砕の後、造粒したものであってもよい。
【０３５３】
上記造粒により得られる粒子の平均粒子径としては特に限定されず、本発明のＰＴＦＥ粉末について上述した造粒により得られる粒子の平均粒子径と同様に、例えば、３０〜８００μｍにすることができるが、好ましい上限は７００μｍであり、好ましくは３０〜７００μｍであり、目的とする成形体物性と粉体物性に応じて上記範囲内で適宜選択することができる。
【０３５４】
本明細書において、上記造粒の後における平均粒子径は、本発明のＰＴＦＥ粉末について上述した測定方法と同じくＷＯ９８／４１５６９号公報記載の粒状粉末の平均粒径の測定法により得られる値である。
【０３５５】
上記造粒の方法としては特に限定されず、例えば、従来公知の方法を用いることができるが、水中造粒法が好ましい。上記水中造粒法としては特に限定されず、例えば、本発明のＰＴＦＥ粉末について上述した造粒の方法と同様に、乳化分散造粒法であることが好ましい。
【０３５６】
上記造粒の方法として上記乳化分散造粒法を用いると、上述したように、造粒時に上記有機液体の液滴が小さく球形に近い形状になるので、この液滴中で造粒されるＰＴＦＥ系ポリマーの粒子は、平均粒子径が小さく、球形に近い形状となり、この結果、見掛け密度、粉末流動性ともに向上させることができるものと考えられる。
【０３５７】
上記乳化分散造粒法及び上記乳化分散造粒法で用いる界面活性剤は、本発明のＰＴＦＥ粉末について上述したものと同様である。
【０３５８】
上記粉砕時、上記粉砕の後及び／又は上記造粒の後において、本発明のＰＴＦＥ粉末について上述したことと同様に、必要に応じ、分級を行ってもよい。上記分級の方法としては特に限定されず、例えば、従来公知の方法を用いることができる。上記分級は、例えば上記造粒の後に行う場合、分級条件によって平均粒子径が比較的小さいＰＴＦＥ粉体の造粒品を得ることができ、粉体物性は通常若干悪くなるものの、成形体物性を向上させることができ、上記分級の前の値と比較し、特に表面粗度Ｒａを例えば４０％にまで低下させることができ、引張伸びを例えば１１０〜１３０％に向上させることができる。
【０３５９】
上記ＰＴＦＥ成形用粉末は、本発明のＰＴＦＥ粉末について上述したことと同様に、必要に応じ、補強材等のフィラー；添加剤等を適当量含有したものであってもよく、これらは、１種又は２種以上を用いることができる。
【０３６０】
上記ＰＴＦＥ成形用粉末がフィラー、添加剤等を含有するものである場合、得られるＰＴＦＥ成形用粉末に均一に分散させる点から、フィラー、添加剤等は、通常、上記粉砕の後又は上記造粒時に、配合することが好ましい。
【０３６１】
上記フィラー及び添加剤としては特に限定されず、例えば、本発明のＰＴＦＥ粉末について上述したフィラー並びに添加剤と同様のものが挙げられる。
【０３６２】
本発明のＰＴＦＥ成形用粉末製造方法により得られた上記ＰＴＦＥ成形用粉末は、成形体を作製した場合に表面粗度Ｒａ、引張強度〔ＴＳ〕及び／又は引張伸び〔ＥＬ〕に優れ、表面粗度Ｒａ、引張強度又は引張伸びをそれぞれ従来のＰＴＦＥ粉体よりも向上させることができるものである。上記ＰＴＦＥ成形用粉末は、また、成形体を作製した場合に、優れた絶縁破壊電圧〔ＢＤＶ〕を有することができるものであり、更に、所望により表面粗度Ｒａ、引張強度及び／又は引張伸びにも優れていることが可能なものである。
【０３６３】
本明細書において、上述したように、表面粗度Ｒａは、測定用成形体ａ１についての測定値で表す値であり、絶縁破壊電圧は、測定用成形体ａ２についての測定値で表す値であり、引張強度及び引張伸びは、測定用成形体ａ３についての測定値で表す値である。上記ＰＴＦＥ成形用粉末の場合、上記測定用成形体ａ１、上記測定用成形体ａ２及び上記測定用成形体ａ３は、上述の各成形体物性の測定方法において、ＰＴＦＥ粉体として上記ＰＴＦＥ成形用粉末を用いて得たものである。
【０３６４】
上記ＰＴＦＥ成形用粉末は、測定用成形体ａ１の表面粗度Ｒａを２．５μｍ未満にすることができるので、上記ＰＴＦＥ成形用粉末から得られる成形体全般において表面の凹凸が少ない表面平滑性を有することができる。従って、上記範囲内の表面粗度Ｒａを得ることができる上記ＰＴＦＥ成形用粉末は、例えばボールバルブシート等の表面平滑性が望まれる成形品の成形に好適に用いることができる。
【０３６５】
上記範囲内の表面粗度Ｒａを得ることができる上記ＰＴＦＥ成形用粉末は、表面平滑性に優れるので、従来、切削等の表面平滑化処理が必要であった場合であっても、表面平滑化処理を行う必要がない。従って、例えば、無切削のシールリング等の製造工程に切削工程を含まないが表面平滑性が望まれる成形品の成形に好適に用いることができる。
【０３６６】
上記範囲内の表面粗度Ｒａを得ることができる上記ＰＴＦＥ成形用粉末は、切削等の表面平滑化処理を必要としない場合があり、その場合は、切削屑等の不純物の混入を排除することが求められる半導体製造分野における器具、部品類等の成形品の成形に好適に用いることができる。半導体製造分野で用いられる成形品としては特に限定されず、例えば、本発明のＰＴＦＥ粉末について上述したものと同様のものが挙げられる。
【０３６７】
上記表面粗度Ｒａは、好ましくは１．９μｍ未満、より好ましくは１．２μｍ未満にすることができ、上記範囲内で用途に応じて調整することができる。上記表面粗度Ｒａは、通常、上記範囲内であれば０．５μｍ以上、例えば０．５５μｍ以上であってもよい。
【０３６８】
上記表面粗度Ｒａは、更に好ましくは０．９２μｍ未満にすることができる。このように低い表面粗度Ｒａが得られるＰＴＦＥ粉体は、従来、得られていなかった。上記表面粗度Ｒａが０．９２μｍ未満である上記ＰＴＦＥ成形用粉末としては、後述するＰＴＦＥ成形用粉末（Ｉ）及びＰＴＦＥ成形用粉末（ＩＩＩ）が好ましく、平均粒子径が１〜２５μｍの上記ＰＴＦＥ成形用粉末（Ｉ）及び平均粒子径が１〜１３μｍの上記ＰＴＦＥ成形用粉末（ＩＩＩ）がより好ましい。上記表面粗度Ｒａは、特に好ましくは０．８μｍ未満にすることができる。
【０３６９】
上記ＰＴＦＥ成形用粉末は、測定用成形体ａ２の絶縁破壊電圧を例えば８．５ｋＶ以上にすることができるので、上記ＰＴＦＥ成形用粉末から得られる成形体全般において優れた高圧絶縁性を有することができる。従って、上記ＰＴＦＥ成形用粉末は、例えば高圧変圧機用コンデンサーの絶縁テープや絶縁シール、遮断器用絶縁ノズル等の高圧絶縁材料等の成形に好適に用いることができる。
【０３７０】
上記絶縁破壊電圧は、好ましくは９．１ｋＶ以上、より好ましくは１０ｋＶ以上、更に好ましくは１２ｋＶ以上、特に好ましくは１３ｋＶ以上にすることができ、上記範囲内で用途に応じて調整することができる。上記絶縁破壊電圧は、通常、上記範囲内であれば１８ｋＶ以下、例えば１５ｋＶ以下、更に１４ｋＶ以下であってもよい。
【０３７１】
上記ＰＴＦＥ成形用粉末は、測定用成形体ａ１の表面粗度Ｒａを０．９２μｍ未満にし、上記絶縁破壊電圧を１０ｋＶ以上にすることができる。このような上記ＰＴＦＥ成形用粉末としては、後述するＰＴＦＥ成形用粉末（Ｉ）及びＰＴＦＥ成形用粉末（ＩＩＩ）が好ましく、平均粒子径が１〜２５μｍである上記ＰＴＦＥ成形用粉末（Ｉ）及び平均粒子径が１〜１３μｍである上記ＰＴＦＥ成形用粉末（ＩＩＩ）がより好ましい。
【０３７２】
好ましくは、上記表面粗度Ｒａを０．８μｍ未満にし、上記絶縁破壊電圧が１２ｋＶ以上にすることができる。このような上記ＰＴＦＥ成形用粉末としては、平均粒子径が１〜２５μｍである上記ＰＴＦＥ成形用粉末（Ｉ）が好ましい。
【０３７３】
上記ＰＴＦＥ成形用粉末は、測定用成形体ａ３の引張強度を例えば４７．８ＭＰａ以上にすることができるので、上記ＰＴＦＥ成形用粉末から得られる成形体全般において、引張力を加えた場合、優れた機械的強度を有することができる。
【０３７４】
従って、上記ＰＴＦＥ成形用粉末は、例えば、機械・器具類等にはめ込むための引張時に高強度が望まれる成形品、例えばシールリング等の成形に好適に用いることができる。シールリングとしては、リングに切断箇所があり、器具類等へのはめ込み時に変形が加えられるもの、リングに切断箇所がなく輪ゴム状のいわゆるエンドレスタイプのものの何れであっても好適に用いことができる。
【０３７５】
上記ＰＴＦＥ成形用粉末は、機械的強度に優れる点から、引張力は通常加えられないが高強度が望まれる成形品、例えばボールバルブシート等の成形にも好適に用いることができる。
【０３７６】
上記引張強度は、好ましくは５０ＭＰａ以上にすることができ、上記範囲内で用途に応じて調整することができる。上記引張強度は、通常、上記範囲内であれば７０ＭＰａ以下、例えば６６ＭＰａ以下であってもよい。
【０３７７】
上記引張強度は、より好ましくは５８．７ＭＰａ以上にすることができる。このように高い引張強度が得られるＰＴＦＥ粉体は、従来、得られていなかった。上記引張強度が５８．７ＭＰａ以上である上記ＰＴＦＥ成形用粉末としては、後述するＰＴＦＥ成形用粉末（Ｉ）及びＰＴＦＥ成形用粉末（ＩＩ）が好ましく、平均粒子径が４０〜６０μｍである上記ＰＴＦＥ成形用粉末（Ｉ）及び平均粒子径が１〜１３μｍである上記ＰＴＦＥ成形用粉末（ＩＩ）がより好ましい。上記引張強度は、更に好ましくは６０ＭＰａ以上にすることができる。
【０３７８】
上記引張強度は、特に好ましくは６５ＭＰａ以上にすることができる。このような上記ＰＴＦＥ成形用粉末としては、平均粒子径が１〜１３μｍである上記ＰＴＦＥ成形用粉末（ＩＩ）が好ましい。
【０３７９】
上記ＰＴＦＥ成形用粉末は、上記引張強度を４７．８ＭＰａ以上にし、測定用成形体ａ３の絶縁破壊電圧を１１．５ｋＶ以上にすることができる。このような上記ＰＴＦＥ成形用粉末としては、後述するＰＴＦＥ成形用粉末（Ｉ）、ＰＴＦＥ成形用粉末（ＩＩ）及びＰＴＦＥ成形用粉末（ＩＩＩ）が好ましい。
【０３８０】
好ましくは、上記引張強度を５０ＭＰａ以上にし、上記絶縁破壊電圧を１２ｋＶ以上にすることができる。このような上記ＰＴＦＥ成形用粉末としては、上記ＰＴＦＥ成形用粉末（Ｉ）及び上記ＰＴＦＥ成形用粉末（ＩＩ）が好ましく、上記ＰＴＦＥ成形用粉末（Ｉ）としては、平均粒子径が１３〜６０μｍであるものが好ましい。
【０３８１】
より好ましくは、上記引張強度を６５ＭＰａ以上にし、上記絶縁破壊電圧を１３ｋＶ以上にすることができる。このような上記ＰＴＦＥ成形用粉末としては、上記ＰＴＦＥ成形用粉末（ＩＩ）が好ましい。
【０３８２】
上記ＰＴＦＥ成形用粉末は、測定用成形体ａ３の引張伸びを例えば３７０％以上にすることができるので、上記ＰＴＦＥ成形用粉末から得られる成形体全般において引張り時に高い伸びを示し、機器・器具類等への装着時や加工時において引張り力が加えられる場合であっても切断を防止することができる。
【０３８３】
従って、上記ＰＴＦＥ成形用粉末は、器具等へのはめ込み時に高い伸びが望まれる成形品、例えばシールリング等の成形に好適に用いることができる。シールリングとしては、引張強度に関して上述したリングに切断箇所があるものと、リングに切断箇所がないものの何れでもよいが、後者の方が引張伸びに優れることを充分に活かすことができる。
【０３８４】
上記引張伸びは、好ましくは４５０％以上、より好ましくは５００％以上にすることができ、上記範囲内で用途に応じて調整することができる。上記引張伸びは、通常、上記範囲内であれば６５０％以下、例えば６３０％以下であってもよい。
【０３８５】
上記引張伸びは、更に好ましくは５５６％以上にすることができる。このように高い引張伸びが得られるＰＴＦＥ粉体は、従来、得られていなかった。このような上記ＰＴＦＥ成形用粉末としては、後述するＰＴＦＥ成形用粉末（Ｉ）、ＰＴＦＥ成形用粉末（ＩＩ）及びＰＴＦＥ成形用粉末（ＩＩＩ）が好ましく、平均粒子径が１〜６μｍである上記ＰＴＦＥ成形用粉末（Ｉ）、平均粒子径が１〜６μｍである上記ＰＴＦＥ成形用粉末（ＩＩ）及び平均粒子径が１〜１３μｍである上記ＰＴＦＥ成形用粉末（ＩＩＩ）がより好ましい。
【０３８６】
上記引張伸びは、特に好ましくは６００％以上にすることができる。このような上記ＰＴＦＥ成形用粉末としては、平均粒子径が１〜６μｍである上記ＰＴＦＥ成形用粉末（ＩＩ）が好ましい。
【０３８７】
上記ＰＴＦＥ成形用粉末は、上記引張伸びを５５６％以上にし、測定用成形体ａ２の絶縁破壊電圧を１０ｋＶ以上にすることができる。このような上記ＰＴＦＥ成形用粉末としては、上記ＰＴＦＥ成形用粉末（Ｉ）、上記ＰＴＦＥ成形用粉末（ＩＩ）及び上記ＰＴＦＥ成形用粉末（ＩＩＩ）が好ましく、平均粒子径が１〜６μｍである上記ＰＴＦＥ成形用粉末（Ｉ）、平均粒子径が１〜６μｍである上記ＰＴＦＥ成形用粉末（ＩＩ）及び平均粒子径が１〜１３μｍである上記ＰＴＦＥ成形用粉末（ＩＩＩ）がより好ましい。
【０３８８】
好ましくは、上記引張伸びを６００％以上にし、上記絶縁破壊電圧を１３ｋＶ以上にすることができる。このような上記ＰＴＦＥ成形用粉末としては、平均粒子径が１〜１３μｍである上記ＰＴＦＥ成形用粉末（ＩＩＩ）が好ましい。
【０３８９】
上記ＰＴＦＥ成形用粉末は、造粒したものである場合、造粒条件等によるが、上述の優れた成形体物性、即ち、表面粗度Ｒａ、絶縁破壊電圧、引張強度及び／又は引張伸びをあまり損なうことなく、粉末流動性、見掛け密度等の粉体物性を向上させることができる。
【０３９０】
上記ＰＴＦＥ成形用粉末は、流動度を例えば０．５回以上にすることができるので、成形機のホッパーや細径のシリンダー内で成形用粉末が凝集してブリッジを起したり、金型やシリンダーへの充填が不均一となる等の不都合がなく、取扱い性を向上させることができる。
【０３９１】
上記ＰＴＦＥ成形用粉末の流動度は、好ましくは４回以上にすることができる。上記ＰＴＦＥ成形用粉末の流動度は、上述の測定方法から８回が最大値であり、通常、上記範囲内であれば８回以下、例えば６回以下であってもよい。
【０３９２】
本明細書において、流動度は、上述したように、特開平３−２５９９２５号公報等に記載した方法に準じた測定方法により得られる値である。上記ＰＴＦＥ成形用粉末の場合、上記測定方法において、被測定粉末として上記ＰＴＦＥ成形用粉末を用いる。
【０３９３】
上記ＰＴＦＥ成形用粉末は、見掛け密度を例えば０．４５ｇ／ｃｍ３以上にすることができるので、上記粉末流動性に優れる場合と同様に取扱い性を向上させることができるほか、成形用粉末として単位重量当りの嵩を低くすることができるので、成形機の金型やシリンダーの小型化や、１つの金型やシリンダー当りの生産性向上を可能にすることができる。
【０３９４】
上記ＰＴＦＥ成形用粉末の見掛け密度は、好ましくは０．５ｇ／ｃｍ３以上、より好ましくは０．６ｇ／ｃｍ３以上、更に好ましくは０．７ｇ／ｃｍ３以上、特に好ましくは０．８ｇ／ｃｍ３以上にすることができる。上記ＰＴＦＥ成形用粉末の見掛け密度は、通常、上記範囲内であれば１ｇ／ｃｍ３以下、例えば０．９２ｇ／ｃｍ３以下、更に０．８５ｇ／ｃｍ３以下であってもよい。
【０３９５】
本明細書において、見掛け密度は、上述したように、ＪＩＳ  Ｋ  ６８９１−５．３に準じて測定することにより得られる値である。
【０３９６】
本明細書において、上記ＰＴＦＥ系ポリマーが上記非変性ＰＴＦＥである上記ＰＴＦＥ未粉砕粉末に上記粉砕を行うことにより得られた上記ＰＴＦＥ成形用粉末であって、上記造粒を行わないものを「ＰＴＦＥ成形用粉末（Ｉ）」という。
【０３９７】
本明細書において、上記ＰＴＦＥ系ポリマーが上記変性ＰＴＦＥである上記ＰＴＦＥ未粉砕粉末に上記粉砕を行うことにより得られた上記ＰＴＦＥ成形用粉末であって、上記造粒を行わないものを「ＰＴＦＥ成形用粉末（ＩＩ）」という。
【０３９８】
本明細書において、上記ＰＴＦＥ系ポリマーが上記変性ＰＴＦＥであり、平均粒子径が１００μｍ以下であり、上記造粒を行わないものである上記ＰＴＦＥ成形用粉末であって、上記ＰＴＦＥ成形用粉末（ＩＩ）以外のものを、「ＰＴＦＥ成形用粉末（ＩＩＩ）」という。
【０３９９】
上記ＰＴＦＥ成形用粉末（Ｉ）、上記ＰＴＦＥ成形用粉末（ＩＩ）及び上記ＰＴＦＥ成形用粉末（ＩＩＩ）の各平均粒子径は、従って、それぞれ上記粉砕の後における上記ＰＴＦＥ未粉砕粉末の平均粒子径と同じである。
【０４００】
上記ＰＴＦＥ成形用粉末（Ｉ）の平均粒子径としては特に限定されず、例えば、６０μｍ以下にすることができる。上記範囲内であると、表面平滑性、引張強度、引張伸び及び／又は高圧絶縁性に優れた成形体を容易に得ることができる。好ましい下限は１μｍであり、好ましくは、１〜６０μｍである。
【０４０１】
上記ＰＴＦＥ成形用粉末（Ｉ）の平均粒子径としては、特に表面平滑性に優れた成形体を得ることができる点から、２５μｍ以下が好ましい。上記範囲内であると、表面粗度Ｒａは従来よりも低くすることができる。このような平均粒子径は、例えば３〜２５μｍであってもよい。
【０４０２】
上記ＰＴＦＥ成形用粉末（Ｉ）の平均粒子径としては、特に引張強度に優れた成形体を得ることができる点から、２５〜６０μｍが好ましい。上記範囲内であると、引張強度は従来よりも大きくすることができる。好ましい下限は４０μｍであり、更に好ましい下限は４５μｍであり、好ましい上限は６０μｍであり、更に好ましい上限は５５μｍである。上記ＰＴＦＥ成形用粉末（Ｉ）の平均粒子径としては、好ましくは、４０〜６０μｍであり、更に好ましくは、４５〜５５μｍである。
【０４０３】
上記ＰＴＦＥ成形用粉末（Ｉ）の平均粒子径としては、特に引張伸びに優れた成形体を得ることができる点から、６μｍ以下が好ましい。上記範囲内であると、引張伸びは従来よりも高くすることができる。このような平均粒子径は、例えば１〜６μｍであってよいが、より好ましい下限は３μｍであり、より好ましくは、３〜６μｍである。
【０４０４】
従って、上記ＰＴＦＥ成形用粉末（Ｉ）の平均粒子径は、特に引張強度に優れる点から、２５〜６０μｍがより好ましい。上記ＰＴＦＥ成形用粉末（Ｉ）の平均粒子径は、特に表面粗度Ｒａ及び引張伸びが優れる点から、６μｍ以下が好ましく、より好ましい下限は１μｍであり、更に好ましい下限は３μｍであり、１〜６μｍがより好ましく、３〜６μｍが更に好ましい。上記ＰＴＦＥ成形用粉末（Ｉ）の平均粒子径は、上記成形体物性が全体的に良好である点から、２５〜６０μｍがより好ましい。
【０４０５】
上記ＰＴＦＥ成形用粉末（Ｉ）がこのように成形体物性に優れる理由としては、次のように考えられる。即ち、上記ＰＴＦＥ成形用粉末（Ｉ）は、上述の範囲内のＡＩ値を有する上記非変性ＰＴＦＥからなる上記ＰＴＦＥ未粉砕粉末に上記粉砕を行ったものであるので、上記非変性ＰＴＦＥは上述のように結晶化度が極めて低い。
【０４０６】
従って、被粉砕粒子自体が実質的に繊維化しにくいものであるとともに、上記粉砕が粒子の繊維化を実質的に防止し得るものであるので、上記粉砕により得られる粒子の繊維化はかなり抑制される。その結果、上記ＰＴＦＥ成形用粉末（Ｉ）は、成形時の圧縮圧力により表面粗度Ｒａが従来よりも低く、引張強度及び引張伸びが従来よりも高く、絶縁破壊電圧が高い成形体を容易に得ることができるものと考えられる。
【０４０７】
なお、一般に非変性ＰＴＦＥは、変性ＰＴＦＥと異なり、結晶化度が高くＡＩが低い傾向にあるが、本発明における上記非変性ＰＴＦＥは、上記のように高いＡＩ値を有するので、上述のように成形体物性に優れた成形体を得ることができるものと考えられる。
【０４０８】
上記ＰＴＦＥ成形用粉末（ＩＩ）の平均粒子径としては特に限定されず、例えば、６０μｍ以下にすることができ、通常、１〜２５μｍにすることができる。上記範囲内であると、引張強度、引張伸び及び／又は高圧絶縁性に優れた成形体を容易に得ることができる。
【０４０９】
上記ＰＴＦＥ成形用粉末（ＩＩ）の平均粒子径としては、特に引張強度に優れた成形体を得ることができる点から、１３μｍ以下が好ましい。上記範囲内であると、引張強度は従来よりも高くすることができる。このような平均粒子径は、例えば１〜１３μｍであってもよい。
【０４１０】
上記ＰＴＦＥ成形用粉末（ＩＩ）の平均粒子径としては、特に引張伸びに優れた成形体を得ることができる点から、６μｍ以下が好ましい。上記範囲内であると、引張伸びは従来よりも高くすることができる。このような平均粒子径は、例えば１〜６μｍであってもよい。
【０４１１】
上記ＰＴＦＥ成形用粉末（ＩＩ）がこのように成形体物性に優れる理由としては、次のように考えられる。即ち、上記ＰＴＦＥ成形用粉末（ＩＩ）は、上述の範囲内の結晶化熱を有する上記変性ＰＴＦＥからなる上記ＰＴＦＥ未粉砕粉末に上記粉砕を行ったものであるので、上記変性ＰＴＦＥは上述のように比較的高分子量を有し、特に機械的強度と可撓性とを併有するものと考えられる。また、上記粉砕は、粒子の繊維化を実質的に防止し得るものである。従って、得られる上記ＰＴＦＥ成形用粉末（ＩＩ）は、上記ＰＴＦＥ系ポリマーが機械的強度と可撓性とを有するので、引張強度及び引張伸びが従来よりも高く、絶縁破壊電圧が高い成形体を容易に得ることができるものと考えられる。
【０４１２】
上記ＰＴＦＥ成形用粉末（ＩＩＩ）の平均粒子径としては特に限定されず、例えば、１〜２５μｍにすることができる。上記範囲内であると、表面平滑性、引張伸び及び／又は高圧絶縁性に優れた成形体を容易に得ることができる。
【０４１３】
上記ＰＴＦＥ成形用粉末（ＩＩＩ）の平均粒子径としては、特に表面平滑性に優れた成形体を得ることができる点から、１〜１３μｍが好ましい。上記範囲内であると、表面粗度Ｒａは従来よりも低くすることができる。好ましい下限は６μｍであり、好ましい上限は１０μｍであり、好ましくは６〜１０μｍである。
【０４１４】
上記ＰＴＦＥ成形用粉末（ＩＩＩ）の平均粒子径としては、特に引張伸びに優れた成形体を得ることができる点から、１〜１３μｍが好ましい。上記範囲内であると、引張伸びは従来よりも高くすることができる。好ましい下限は６μｍであり、好ましい上限は１０μｍであり、好ましくは６〜１０μｍである。
【０４１５】
上記ＰＴＦＥ成形用粉末（ＩＩＩ）がこのように成形体物性に優れる理由としては、次のように考えられる。即ち、上記ＰＴＦＥ成形用粉末（ＩＩＩ）は、上記変性ＰＴＦＥを用い、上記範囲内のように小さい平均粒子径を有し、実質的に繊維化していない粒子からなるものであり、可撓性を有し緻密な成形体を得ることができるので、表面粗度Ｒａ及び引張伸びが従来よりも高く、絶縁破壊電圧が高い成形体を容易に得ることができるものと考えられる。
【０４１６】
本明細書において、上記造粒を経た上記ＰＴＦＥ成形用粉末は、被造粒物が上記ＰＴＦＥ成形用粉末（Ｉ）であるものを「ＰＴＦＥ成形用粉末（Ｉ′）」といい、被造粒物が上記ＰＴＦＥ成形用粉末（ＩＩ）であるものを「ＰＴＦＥ成形用粉末（ＩＩ′）」といい、被造粒物が上記ＰＴＦＥ成形用粉末（ＩＩＩ）であるものを「ＰＴＦＥ成形用粉末（ＩＩＩ′）」という。
【０４１７】
上記ＰＴＦＥ成形用粉末（Ｉ′）、上記ＰＴＦＥ成形用粉末（ＩＩ′）及び上記ＰＴＦＥ成形用粉末（ＩＩＩ′）は、被造粒物が上述のように成形体物性に優れたものであり、優れた成形体物性をあまり損なうことなく、粉体物性を向上することができる。
【０４１８】
上記ＰＴＦＥ成形用粉末（Ｉ′）、上記ＰＴＦＥ成形用粉末（ＩＩ′）及び上記ＰＴＦＥ成形用粉末（ＩＩＩ′）の平均粒子径としては特に限定されず、例えば、３０〜８００μｍにすることができるが、好ましい上限は７００μｍであり、好ましくは３０〜７００μｍである。
【０４１９】
これらの上記造粒を経た上記ＰＴＦＥ成形用粉末の被造粒物の平均粒子径としては特に限定されないが、優れた成形体物性及び粉体物性を得やすい点から、１〜２５μｍが好ましい。
【０４２０】
本発明のＰＴＦＥ成形用粉末製造方法は、上述のように、特定のＰＴＦＥ未粉砕粉末を実質的に繊維化しないように粉砕することから、成形における加圧時に圧力伝達性に優れ、成形体の表面粗度Ｒａ、絶縁破壊電圧、引張強度及び／又は引張伸びの成形体物性を優れたものにすることができる上記ＰＴＦＥ成形用粉末を得ることができる。本発明のＰＴＦＥ成形用粉末製造方法は、上記粉砕の後、上記造粒を行うことにより、成形体物性をあまり損なうことなく、見掛け密度及び／又は粉末流動性の粉体物性にも優れた上記ＰＴＦＥ成形用粉末を得ることもできる。
【０４２１】
従って、上記ＰＴＦＥ成形用粉末は、上述のように、上記成形体物性の少なくとも１つが要求される成形品、切削等の表面平滑化処理が望まれない成形品等の各種成形品の成形に好適に用いることができる。上記ＰＴＦＥ成形用粉末は、また、圧縮成形時の加圧を低くしてもこれらの成形体物性に優れる点から、いわゆる大物の成形品等を含む各種成形品の成形にも好適である。上記ＰＴＦＥ成形用粉末は、更に、所望により粉体物性を向上させることにより、成形時の取扱い性の向上や、金型等の小型化等も可能にすることができる。
【０４２２】
上記ＰＴＦＥ成形用粉末を用いる成形の方法としては特に限定されず、例えば、ＰＴＦＥ粉末について上述したものと同様である。
【０４２３】
上記ＰＴＦＥ成形用粉末製造方法により製造されたＰＴＦＥ成形用粉末も、本発明の一つである。
【発明を実施するための形態】
【０４２４】
以下に実施例を挙げて本発明を更に詳しく説明するが、本発明はこれら実施例のみに限定されるものではない。
【０４２５】
製造例１  ＰＴＦＥ未粉砕粉末（Ｉ）の製造
内容量２０００リットルの攪拌機付きステンレス・スチール製のオートクレープに脱酸素した純水１６００リットルを入れ、内部の空気を窒素で置換し、ついでテトラフルオロエチレンで置換したのち、内部の温度を３０℃に保ちつつ、内部の圧力が４気圧になるまでテトラフルオロエチレンを圧入し、重合開始剤として（ＮＨ４）２Ｓ２Ｏ８を添加して攪拌しながらテトラフルオロエチレンの重合を行った。重合に伴って圧力が低下するので、内部の圧力が４気圧に保たれるように、テトラフルオロエチレンを連続的に追加した。５時間後に撹拌を中止し、未反応のテトラフルオロエチレンを回収したのち内容物を取り出した。生成重合体である平均粒子径５〜７ｍｍのＰＴＦＥ系ポリマーの原粉末をＴ．Ｋ．パイプラインホモミキサー２Ｓ型機（商品名、特殊機化工業社製）を用いて粗粉砕し、平均粒子径約９００μｍのＰＴＦＥ未粉砕粉末（Ｉ）を得た。得られたＰＴＦＥ未粉砕粉末（Ｉ）のＰＴＦＥ系ポリマーのアモルファスインデックス〔ＡＩ〕を上述の方法により測定したところ、０．３００であった。
【０４２６】
製造例２  ＰＴＦＥ未粉砕粉末（ＩＩＩ）の製造
炭酸アンモニウム３．３ｇを純水５４．８リットルに溶かした溶液を１７０リットル容のオートクレーブに仕込み、イカリ型撹拌翼を用い１１０ｒｐｍで撹拌した。脱気したのちテトラフルオロエチレンをゲージ圧０．５ｋｇｆ／ｃｍ２Ｇになるまで仕込んだ。この操作を３回繰り返したのちパーフルオロ（プロピルビニルエーテル）をテトラフルオロエチレンを用いて圧入し、反応系の温度を５０℃に上げたのちテトラフルオロエチレンを反応系内圧が８ｋｇｆ／ｃｍ２Ｇになるまで圧入した。これに過硫酸アンモニウムを加えて重合を開始した。重合は、反応系内圧が８ｋｇｆ／ｃｍ２Ｇに維持されるようにテトラフルオロエチレンを連続的に圧入し、水位媒体の重量に対して３０重量％のテトラフルオロエチレンが消費されるまで行ったのち、モノマーを放出した。室温にまで冷却後、得られたＰＴＦＥ系ポリマーの原粉末を取り出し、粗く粉砕した。この粗粉末を乾燥して、ＰＴＦＥ未粉砕粉末（ＩＩＩ）を得た。得られたＰＴＦＥ未粉砕粉末（ＩＩＩ）のＰＴＦＥ系ポリマーの結晶化熱と標準比重〔ＳＳＧ〕とを上述の方法により測定したところ、結晶化熱は２２Ｊ／ｇ、ＳＳＧは２．１４８であった。
【０４２７】
製造例３  ＰＴＦＥ未粉砕粉末（ＩＩ）の製造
炭酸アンモニウム３．３ｇを純水５４．８リットルに溶かした溶液を１７０リットル容のオートクレーブに仕込み、イカリ型撹拌翼を用い１１０ｒｐｍで撹拌した。脱気したのちテトラフルオロエチレンをゲージ圧０．５ｋｇｆ／ｃｍ２Ｇになるまで仕込んだ。この操作を３回繰り返したのちパーフルオロ（プロピルビニルエーテル）をテトラフルオロエチレンを用いて圧入し、反応系の温度を７０℃に上げたのちテトラフルオロエチレンを反応系内圧が８ｋｇｆ／ｃｍ２Ｇになるまで圧入した。これに過硫酸アンモニウムを加えて重合を開始した。重合は、反応系内圧が８ｋｇｆ／ｃｍ２Ｇに維持されるようにテトラフルオロエチレンを連続的に圧入し、水位媒体の重量に対して２２．５重量％のテトラフルオロエチレンが消費されるまで行なったのち、モノマーを放出した。室温にまで冷却後、得られたＰＴＦＥ系ポリマーの原粉末を取り出し、粗く粉砕した。この粗粉末を乾燥して、ＰＴＦＥ未粉砕粉末（ＩＩ）を得た。得られたＰＴＦＥ未粉砕粉末（ＩＩ）のＰＴＦＥ系ポリマーの結晶化熱と標準比重〔ＳＳＧ〕とを上述の方法により測定したところ、結晶化熱は３０Ｊ／ｇ、ＳＳＧは２．１７０であった。
【０４２８】
製造例４  ＰＴＦＥ未粉砕粉末（Ｉ）の製造
内容量２０００リットルの攪拌機付きステンレス・スチール製のオートクレーブに脱酸素した純水１６００リットルを入れ、内部の空気を窒素で置換し、ついでテトラフルオロエチレンで置換したのち、内部の温度を１０℃に保ちつつ、内部の圧力が６気圧になるまでテトラフルオロエチレンを圧入し、重合開始剤として（ＮＨ４）２Ｓ２Ｏ８及びＦｅ２ＳＯ４を添加して攪拌しながらテトラフルオロエチレンの重合を行った。重合に伴って圧力が低下するので、内部の圧力が６気圧に保たれるように、テトラフルオロエチレンを連続的に追加した。４時間後に撹拌を中止し、未反応のテトラフルオロエチレンを回収したのち内容物を取り出した。生成重合体である平均粒子径２〜３ｍｍのＰＴＦＥ系ポリマーの原粉末をＴ．Ｋ．パイプラインホモミキサー２Ｓ型機（商品名、特殊機化工業社製）を用いて粗粉砕し、平均粒子径約４００μｍのＰＴＦＥ未粉砕粉末（Ｉ）を得た。得られたＰＴＦＥ未粉砕粉末（Ｉ）のＰＴＦＥ系ポリマーのアモルファスインデックス〔ＡＩ〕を上述の方法により測定したところ、０．３００であった。
【０４２９】
本明細書において、上述の「ＰＴＦＥ粉末」と「ＰＴＦＥ成形用粉末」は、以下、まとめて、造粒を経ないものである場合「ＰＴＦＥ粉砕物」ということがあり、造粒を経るものである場合「ＰＴＦＥ造粒物」ということがある。
【０４３０】
実施例１〜５  ＰＴＦＥ粉砕物（Ｉ）のエアージェット粉砕法による製造と評価
製造例１で得たＰＴＦＥ未粉砕粉末（Ｉ）をカウンタージェットミル（商品名、ホソカワミクロン社製）を用い、表１に示す条件でエアージェット気流を発生させながら、表１に示す平均粒子径になるように粉砕してＰＴＦＥ粉砕物１〜５を得た。得られたＰＴＦＥ粉砕物１〜５について、上述の各方法により物性を測定し、結果を表２に示す。
【０４３１】
実施例６〜７  ＰＴＦＥ粉砕物（ＩＩＩ）のエアージェット粉砕法による製造と評価
ＰＴＦＥ未粉砕粉末（Ｉ）の代わりに製造例２で得たＰＴＦＥ未粉砕粉末（ＩＩＩ）を用いる以外は、実施例１〜５と同様にしてＰＴＦＥ粉砕物６〜７を得た。得られたＰＴＦＥ粉砕物６〜７について、上述の各方法により物性を測定し、結果を表２に示す。
【０４３２】
実施例８〜１０  ＰＴＦＥ粉砕物（ＩＩ）のエアージェット粉砕法による製造と評価
ＰＴＦＥ未粉砕粉末（Ｉ）の代わりに製造例３で得たＰＴＦＥ未粉砕粉末（ＩＩ）を用いる以外は、実施例１〜５と同様にしてＰＴＦＥ粉砕物８〜１０を得た。得られたＰＴＦＥ粉砕物８〜１０について、上述の各方法により物性を測定し、結果を表２に示す。
【０４３３】
実施例１１〜１５  ＰＴＦＥ粉砕物（Ｉ）のエアージェット粉砕法による製造と評価
製造例４で得たＰＴＦＥ未粉砕粉末（Ｉ）をカウンタージェットミル（商品名、ホソカワミクロン社製）を用い、表１に示す条件でエアージェット気流を発生させながら、表１に示す平均粒子径になるように粉砕してＰＴＦＥ粉砕物１１〜１５を得た。得られたＰＴＦＥ粉砕物１１〜１５について、上述の各方法により物性を測定し、結果を表２に示す。
【０４３４】
【表１】
2010163629.tif 000004
【０４３５】
比較例１  ＰＴＦＥ系ポリマーの粉砕物の製造と評価
製造例１で得たＰＴＦＥ未粉砕粉末（Ｉ）を、パルペライザーＡＰ−４４型式（商品名、ホソカワミクロン社製）を用いて周速７５ｍ／時、動力３６ｋｗ、処理速度１８０ｋｇ／時の条件で乾式微粉砕し、平均粒子径が５４μｍのＰＴＦＥ系ポリマーの粉砕物を得た。得られたＰＴＦＥ系ポリマーの粉砕物について、上述の各方法により物性を測定し、結果を表２に示す。
【０４３６】
比較例２  ＰＴＦＥ系ポリマーの粉砕物の製造と評価
内容量２０００リットルの攪拌機付きステンレス・スチール製のオートクレーブに脱酸素した純水１６００リットルを入れ、内部の空気を窒素で置換し、ついでテトラフルオロエチレンで置換したのち、内部の温度を７０℃に保ちつつ、内部の圧力が４気圧になるまでテトラフルオロエチレンを圧入し、重合開始剤として（ＮＨ４）２Ｓ２Ｏ８を添加して攪拌しながらテトラフルオロエチレンの重合を行った。重合に伴って圧力が低下するので、内部の圧力が４気圧に保たれるように、テトラフルオロエチレンを連続的に追加した。５時間後に撹拌を中止し、未反応のテトラフルオロエチレンを回収したのち内容物を取り出した。生成重合体であるＰＴＦＥ系ポリマーの原粉末をＴ．Ｋ．パイプラインホモミキサー２Ｓ型機（商品名、特殊機化工業社製）を用いて粗粉砕し、平均粒子径１５００μｍ以下のＰＴＦＥ未粉砕粉末を得た。
【０４３７】
このＰＴＦＥ未粉砕粉末を、比較例１と同様にして乾式微粉砕し、平均粒子径が５０μｍのＰＴＦＥ系ポリマーの粉砕物を得た。得られたＰＴＦＥ系ポリマーの粉砕物について、上述の各方法により物性を測定し、結果を表２に示す。
【０４３８】
比較例３  ＰＴＦＥ系ポリマーの粉砕物の製造と評価
ＰＴＦＥ未粉砕粉末（Ｉ）の代わりに製造例２で得たＰＴＦＥ未粉砕粉末（ＩＩＩ）を用いる以外は、比較例１と同様にして乾式微粉砕し、平均粒子径が４０μｍのＰＴＦＥ系ポリマーの粉砕物を得た。得られたＰＴＦＥ系ポリマーの粉砕物について、上述の各方法により物性を測定し、結果を表２に示す。
【０４３９】
比較例４  ＰＴＦＥ系ポリマーの粉砕物の製造と評価
ＰＴＦＥ未粉砕粉末（Ｉ）の代わりに製造例３で得たＰＴＦＥ未粉砕粉末（ＩＩ）を用いる以外は、比較例１と同様にして乾式微粉砕し、平均粒子径が４２μｍのＰＴＦＥ系ポリマーの粉砕物を得た。得られたＰＴＦＥ系ポリマーの粉砕物について、上述の各方法により物性を測定し、結果を表２に示す。
【０４４０】
比較例５〜６  ＰＴＦＥ系ポリマーの粉砕物の評価
ＰＴＦＥ系ポリマーの粉砕物として、非造粒品である７Ｊ及び７ＡＪ（いずれも商品名、三井デュポンフロロケミカル社製）について、上述の各方法により物性を測定し、結果を表２に示す。
【０４４１】
比較例７  ＰＴＦＥ系ポリマーの粉砕物の製造と評価
製造例４で得たＰＴＦＥ未粉砕粉末（Ｉ）を、パルペライザーＡＰ−４４型式（商品名、ホソカワミクロン社製）を用いて周速７５ｍ／時、動力３６ｋｗ、処理速度１８０ｋｇ／時の条件で乾式微粉砕し、平均粒子径が５５μｍのＰＴＦＥ系ポリマーの粉砕物を得た。得られたＰＴＦＥ系ポリマーの粉砕物について、上述の各方法により物性を測定し、結果を表２に示す。
【０４４２】
【表２】
2010163629.tif 000005
【０４４３】
表２から、上述の各ＰＴＦＥ未粉砕粉末を乾式微粉砕したもの、及び、ＰＴＦＥ系ポリマーの従来の非造粒粉砕品についての比較例１〜７に比べ、上記各ＰＴＦＥ未粉砕粉末をエアージェット粉砕法により粉砕した実施例１〜１５では、各測定用成形体の表面粗度Ｒａ、引張強度及び／又は引張伸びに優れ、これらの成形体物性は従来よりも向上させることができ、絶縁破壊強度に優れたＰＴＦＥ粉砕物を得ることができることがわかった。
【０４４４】
実施例１６  ＰＴＦＥ造粒物（Ｉ′）の製造と評価
コーン翼を備えた１０リットル造粒槽にイオン交換水を６〜８リットル仕込み１７〜２５℃に温調した。実施例１で得たＰＴＦＥ粉砕物１を１５００ｇ造粒槽に仕込んだ。ついでコーン翼を９００ｒｐｍで回転させながらノニオン性界面活性剤として下記式
【０４４５】
【化３】
2010163629.tif 000006
【０４４６】
で表されるプロノン＃２０８（商品名、日本油脂社製）をＰＴＦＥ粉砕物１に対し２５０ｐｐｍ添加し、２〜３分後、有機液体としてジクロロメタンを１２００ｇ仕込んだ。引き続き３分間９００ｒｐｍで撹拌しながら有機液体とＰＴＦＥ粉砕物１とをなじませた後、コーン翼をディスパー翼に切り替え、２分間２０００ｒｐｍで、有機液体に湿潤させながら、粒状に形成し始めているＰＴＦＥ粉砕物１を整粒した。
【０４４７】
次に、再びディスパー翼をコーン翼に切り替え、９００ｒｐｍにて撹拌しながら、１５〜２０分間かけて３７〜４０℃に昇温し、その温度で３０分間維持して有機液体を留去した。撹拌停止後１５０メッシュの篩を用い、粒状になったＰＴＦＥ造粒物と水とを分離した。分取したＰＴＦＥ造粒物は、箱型熱風循環式乾燥機を用い１６５〜１７０℃で１２〜２０時間かけて乾燥し、ＰＴＦＥ造粒物（Ｉ′）としてＰＴＦＥ造粒物１を得た。
【０４４８】
得られたＰＴＦＥ造粒物１について、上述の各方法により物性を測定し、結果を表４に示す。
【０４４９】
実施例１７〜２３  ＰＴＦＥ造粒物（Ｉ′）の製造と評価
ＰＴＦＥ粉砕物１〜３を用い、ノニオン性界面活性剤の添加量、有機液体の配合量、３７〜４０℃の維持時間を表３に示すように変えた以外は実施例１６と同様にしてＰＴＦＥ造粒物（Ｉ′）としてＰＴＦＥ造粒物２〜８を得た。
【０４５０】
得られたＰＴＦＥ造粒物２〜８について、上述の各方法により測定した物性を表４に示す。なお、表３におけるノニオン性界面活性剤の添加量は、ＰＴＦＥ粉砕物に対するもの（ｐｐｍ）である。
【０４５１】
実施例２４  ＰＴＦＥ造粒物（ＩＩＩ′）の製造と評価
ＰＴＦＥ粉砕物７を用い、ノニオン性界面活性剤として下記式
【０４５２】
【化４】
2010163629.tif 000007
【０４５３】
で表されるプロノン＃１０４（商品名、日本油脂社製）をＰＴＦＥ粉砕物７に対し２５０ｐｐｍ添加し、有機液体の配合量、３７〜４０℃の維持時間を表３に示すように変えた以外は実施例１６と同様にしてＰＴＦＥ造粒物（ＩＩＩ′）としてＰＴＦＥ造粒物９を得た。
【０４５４】
得られたＰＴＦＥ造粒物９について、上述の各方法により物性を測定し、結果を表４に示す。
【０４５５】
実施例２５  ＰＴＦＥ造粒物（ＩＩ′）の製造と評価
ＰＴＦＥ粉砕物１０を用い、ノニオン性界面活性剤として上記プロノン＃１０４をＰＴＦＥ粉砕物１０に対し２５０ｐｐｍ添加し、有機液体の配合量、３７〜４０℃の維持時間を表３に示すように変えた以外は実施例１６と同様にしてＰＴＦＥ造粒物（ＩＩ′）としてＰＴＦＥ造粒物１０を得た。
【０４５６】
得られたＰＴＦＥ造粒物１０について、上述の各方法により物性を測定し、結果を表４に示す。
【０４５７】
実施例２６〜３３  ＰＴＦＥ造粒物（Ｉ′）の製造と評価
ＰＴＦＥ粉砕物１１〜１３を用い、ノニオン性界面活性剤の添加量、有機液体の配合量、３７〜４０℃の維持時間を表３に示すように変えた以外は実施例１６と同様にしてＰＴＦＥ造粒物（Ｉ′）としてＰＴＦＥ造粒物１１〜１８を得た。得られたＰＴＦＥ造粒物１１〜１８について、上述の各方法により測定した物性を表４に示す。なお、表３におけるノニオン性界面活性剤の添加量は、ＰＴＦＥ粉砕物に対するもの（ｐｐｍ）である。
【０４５８】
【表３】
2010163629.tif 000008
【０４５９】
実施例３４  ＰＴＦＥ造粒物（Ｉ′）の分級と評価
実施例１７で得たＰＴＦＥ造粒物２を６０メッシュの標準篩で分級し、得られた篩下を用い、上述の各方法により物性を測定し、結果を表４に示す。
【０４６０】
実施例３５  ＰＴＦＥ造粒物（Ｉ′）の分級と評価
実施例２０で得たＰＴＦＥ造粒物５を８０メッシュの標準篩で分級し、得られた篩下を用い、上述の各方法により物性を測定し、結果を表４に示す。
【０４６１】
実施例３６  ＰＴＦＥ造粒物（Ｉ′）の分級と評価
実施例２３で得たＰＴＦＥ造粒物８を８０メッシュの標準篩で分級し、得られた篩下を用い、上述の各方法により物性を測定し、結果を表４に示す。
【０４６２】
実施例３７  ＰＴＦＥ造粒物（Ｉ′）の分級と評価
実施例２７で得たＰＴＦＥ造粒物２を６０メッシュの標準篩で分級し、得られた篩下を用い、上述の各方法により物性を測定し、結果を表４に示す。
【０４６３】
実施例３８  ＰＴＦＥ造粒物（Ｉ′）の分級と評価
実施例３０で得たＰＴＦＥ造粒物５を８０メッシュの標準篩で分級し、得られた篩下を用い、上述の各方法により物性を測定し、結果を表４に示す。
【０４６４】
実施例３９  ＰＴＦＥ造粒物（Ｉ′）の分級と評価
実施例３３で得たＰＴＦＥ造粒物８を８０メッシュの標準篩で分級し、得られた篩下を用い、上述の各方法により物性を測定し、結果を表４に示す。
【０４６５】
比較例８〜２２  ＰＴＦＥ系ポリマーの造粒物の評価
ポリフロンＴＦＥモールディングパウダーＭ−３１、ポリフロンＴＦＥモールディングパウダーＭ−３２、ポリフロンＴＦＥモールディングパウダーＭ−３３、ポリフロンＴＦＥモールディングパウダーＭ−３９１Ｓ、ポリフロンＴＦＥモールディングパウダーＭ−３９１、ポリフロンＴＦＥモールディングパウダーＭ−３９２、ポリフロンＴＦＥモールディングパウダーＭ−３９３、ニューポリフロンＴＦＥモールディングパウダーＭ−１３９（いずれも商品名、ダイキン工業社製）；アフロンＴＦＥ−Ｇ３０７、アフロンＴＦＥ−Ｇ３２０、アフロンＴＦＥ−Ｇ３５０、アフロンＴＦＥ−Ｇ３５２（いずれも商品名、旭硝子社製）；テフロン（登録商標）−８００Ｊ、テフロン（登録商標）−８１０Ｊ（いずれも商品名、三井デュポンフロロケミカル社製）；ホスタフロンＴＦＭ−１６００（ダイネオン社製）について、上述の各方法により物性を測定し、結果を表４に示す。
【０４６６】
【表４】
2010163629.tif 000009
【０４６７】
表４から、上述のＰＴＦＥ系ポリマーの従来の造粒品についての比較例８〜２２に比べ、上記各ＰＴＦＥ粉砕物（Ｉ）〜（ＩＩＩ）を造粒した実施例１６〜３９では、各測定用成形体の表面粗度Ｒａ、絶縁破壊強度、引張強度及び／又は引張伸びを良好にすることができ、見掛け密度と流動度に優れたＰＴＦＥ造粒物が得られることがわかった。造粒後に分級した実施例２１〜２３及び実施例３７〜３９では、分級前に比べ、見掛け密度と流動度は劣るが、表面粗度Ｒａ、引張強度及び／又は引張伸びに優れ、特に表面粗度Ｒａの低下が顕著であることがわかった。
【０４６８】
実施例４０  ＰＴＦＥ粉砕物（Ｉ）の冷凍粉砕法による製造
製造例１で得たＰＴＦＥ未粉砕粉末（Ｉ）を、液体窒素とともに冷凍粉砕機（商品名、ＩＭマテリアル社製）に供給し、−１２０℃の粉砕温度で平均粒子径が３４．７μｍになるように粉砕した。上記冷凍粉砕機は、ハンマーミル状の衝撃式粉砕機である。
【０４６９】
実施例４１〜４２  ＰＴＦＥ粉砕物（ＩＩ）の冷凍粉砕法による製造
ＰＴＦＥ未粉砕粉末（Ｉ）の代わりに製造例３で得たＰＴＦＥ未粉砕粉末（ＩＩ）を用い、実施例４０と同様にして平均粒子径がそれぞれ２８．３μｍ、３３．８μｍになるように粉砕した。
【０４７０】
実施例４３  ＰＴＦＥ粉砕物（Ｉ）の冷凍粉砕法による製造
製造例４で得たＰＴＦＥ未粉砕粉末（Ｉ）を、液体窒素とともに冷凍粉砕機（商品名、ＩＭマテリアル社製）に供給し、−１２０℃の粉砕温度で平均粒子径が３４．７μｍになるように粉砕した。上記冷凍粉砕機は、ハンマーミル状の衝撃式粉砕機である。
【０４７１】
実施例４０〜４３から、ＰＴＦＥ粉砕物（Ｉ）〜（ＩＩ）を冷凍粉砕法により粉砕することによっても、微粉砕が可能であることがわかった。
【産業上の利用可能性】
【０４７２】
本発明のＰＴＦＥ粉末は、上述の構成よりなることから、表面粗度Ｒａ、引張強度及び／又は引張伸びを従来よりも向上させ、絶縁破壊強度に優れた成形体を得ることができ、所望により、見掛け密度及び／又は粉末流動性にも優れる。本発明のＰＴＦＥ成形用粉末製造方法は、また、上述の構成よりなることから、成形体において、表面粗度Ｒａ、引張強度及び／又は引張伸びを従来よりも向上させ、絶縁破壊強度にも優れることができる上記ＰＴＦＥ成形用粉末を得ることができる。
【図面の簡単な説明】
【０４７３】
【図１】図１は、流動度を調べるために用いた装置の概略説明図である。
【図２】図２は、実施例８におけるＤＣＳで測定したＤＳＣチャートから結晶化熱を求める方法の説明図である。
【図３】図３は、ジェット粉砕装置の部分切欠斜視図である。
【図４】図４は、ジェット粉砕装置の要部縦断面図である。
【図１】
2010163629.tif 000010
【図２】
2010163629.tif 000011
【図３】
2010163629.tif 000012
【図４】
2010163629.tif 000013